(57)【要約】  正極と負極との間にセパレータを介在させて捲回し、扁平状に成形した扁平状電極群１０、電池ケース１１、非水電解質等を含む非水電解質二次電池１において、正極が正極集電体と正極活物質層とを含み、正極活物質層は体積平均粒径が２ｎｍ〜３００ｎｍであるオリビン型リン酸リチウムと架橋性官能基を有するフッ素樹脂と導電剤とを含み、正極活物質層のフッ素原子濃度が、正極活物質層の外表面から正極活物質層と正極集電体との界面に向けて減少し、界面から外表面に向けて１０μｍまでの範囲に架橋性官能基を有するフッ素樹脂が存在するように構成する。
2011001666.tif 000002
【特許請求の範囲】
【請求項１】
正極集電体と、前記正極集電体の表面に支持され、正極活物質としてのオリビン型リン酸リチウム、結着剤及び導電剤を含有する正極活物質層と、を備える非水電解質二次電池用正極であって、
前記オリビン型リン酸リチウムが、体積平均粒径２ｎｍ〜３００ｎｍの微粒子であり、
前記結着剤が架橋性官能基を有するフッ素樹脂を含み、
前記正極活物質層のフッ素原子濃度が、前記正極活物質層の外表面から前記正極活物質層と前記正極集電体との界面に向けて減少し、前記界面から前記外表面に向けて１０μｍまでの範囲に前記架橋性官能基を有するフッ素樹脂が存在している非水電解質二次電池用正極。
【請求項２】
前記正極活物質層の前記フッ素原子濃度が、前記正極活物質層の外表面から前記正極集電体と前記正極活物質層との界面に向けて連続的に又は段階的に減少している請求項１に記載の非水電解質二次電池用正極。
【請求項３】
前記正極活物質層の外表面から前記正極集電体と前記正極活物質層との界面に向けて１０μｍまでの範囲の前記正極活物質層のフッ素原子濃度が３質量％〜９質量％である請求項１に記載の非水電解質二次電池用正極。
【請求項４】
前記正極集電体と前記正極活物質層との界面から前記正極活物質層の外表面に向けて１０μｍまでの範囲の前記正極活物質層のフッ素原子濃度が０．５質量％〜３質量％である請求項１に記載の非水電解質二次電池用正極。
【請求項５】
前記オリビン型リン酸リチウムが鉄リン酸リチウムである請求項１に記載の非水電解質二次電池用正極。
【請求項６】
前記架橋性官能基の含有割合が、前記架橋性官能基を有する前記フッ素樹脂１ｇ当たり０．１ｍｍｏｌ〜１００ｍｍｏｌである請求項１に記載の非水電解質二次電池用正極。
【請求項７】
前記架橋性官能基を有する前記フッ素樹脂において、前記架橋性官能基がカルボキシル基であり、且つ、前記フッ素樹脂が、ポリテトラフルオロエチレン、エチレン−テトラフルオロエチレン共重合体、テトラフルオロエチレン−ヘキサフルオロプロピレン共重合体、テトラフルオロエチレン−フッ化ビニリデン共重合体、ヘキサフルオロプロピレン−フッ化ビニリデン共重合体及びポリフッ化ビニリデンよりなる群から選ばれる少なくとも１種のフッ素樹脂である請求項１に記載の非水電解質二次電池用正極。
【請求項８】
オリビン型リン酸リチウムを正極活物質として含む非水電解質二次電池用正極の製造方法であって、
架橋性官能基を有するフッ素樹脂を溶解又は分散させた有機溶媒に、体積平均粒径２ｎｍ〜３００ｎｍであるオリビン型リン酸リチウムの所定量を複数回に分けて混合し、更に前記導電剤を混合して正極合剤スラリーを調製する工程と、
前記正極合剤スラリーを正極集電体の表面に塗布し、得られた塗膜を乾燥及び圧延して正極活物質層を形成する工程と、を備える非水電解質二次電池用正極の製造方法。
【請求項９】
前記正極合剤スラリーを調製する前記工程では、前記有機溶媒に、前記オリビン型リン酸リチウムの所定量を２回〜５回に分けて混合する請求項８に記載の非水電解質二次電池用正極の製造方法。
【請求項１０】
前記正極合剤スラリーにおける、前記オリビン型リン酸リチウムの含有割合が、前記オリビン型リン酸リチウムと前記フッ素樹脂と前記導電剤との合計量の８０質量％〜９７質量％であり、前記フッ素樹脂の含有割合が前記合計量の２質量％〜１０質量％であり、残部が前記導電剤である請求項８に記載の非水電解質二次電池用正極の製造方法。
【請求項１１】
前記正極活物質層を形成する前記工程では、前記塗膜を、６０〜１１０℃の温度下に１〜１０分乾燥する請求項８に記載の非水電解質二次電池用正極の製造方法。
【請求項１２】
リチウムイオンを吸蔵及び放出可能な正極と、リチウムイオンを吸蔵及び放出可能な負極と、前記正極と前記負極との間に介在するように配置されるセパレータと、リチウムイオン伝導性を有する非水電解質と、を備え、
前記正極は、請求項１に記載の非水電解質二次電池用正極である非水電解質二次電池。
【発明の詳細な説明】
【技術分野】
【０００１】
本発明は、非水電解質二次電池用正極及びその製造方法並びに非水電解質二次電池に関する。さらに詳しくは、本発明は、正極活物質としてオリビン型リン酸リチウムを用いる非水電解質二次電池用正極の改良に関する。
【背景技術】
【０００２】
非水電解質二次電池は、高容量及び高エネルギー密度を有し、小型化及び軽量化が容易なことから、電子機器の電源として広く使用されている。また、非水電解質二次電池を電気自動車等の輸送機器の電源として用いる研究が盛んに行われ、一部実用化されつつある。代表的な非水電解質二次電池は、コバルト酸リチウムを含有する正極、黒鉛を含有する負極及びポリオレフィン製多孔質膜（セパレータ）を備える。【０００３】
正極活物質として従来から用いられるコバルト酸リチウムは、コバルトが希少金属であるため、安定供給に難があり、コストも高い。また、コバルト酸リチウムは、コバルトの反応性が高いため、電池内部での過充電や短絡に伴う発熱をさらに助長する可能性がある。【０００４】
コバルト酸リチウムに代わる正極活物質として、オリビン型リン酸リチウムが注目されている。オリビン型リン酸リチウムは、その原料になる金属のうちリチウム以外は地球上に豊富に存在するものが多いため、安定供給が比較的容易であり、コストも安い。また、オリビン型リン酸リチウムは、含有する金属の反応性がコバルトよりも低いため、電池内部での発熱を助長する可能性がコバルト酸リチウムよりも低い。したがって、オリビン型リン酸リチウムを含む非水電解質二次電池は、コバルト酸リチウムを含む非水電解質二次電池よりも安全性がさらに高いと考えられている。代表的なオリビン型リン酸リチウムとして、例えば、鉄リン酸リチウム等が挙げられる。【０００５】
オリビン型リン酸リチウムを含む非水電解質二次電池には、充放電回数が増加すると、サイクル特性、出力特性等の電池性能が低下し易くなるという課題がある。また、この非水電解質二次電池を大量生産すると、電池性能にばらつきが生じ易い。【０００６】
特許文献１は、鉄リン酸リチウムと、質量平均分子量３７０００〜１００００００のポリフッ化ビニリデンと、を含む正極を開示している。特許文献２は、オリビン型リン酸リチウムと、フッ化ビニリデン−テトラフルオロエチレン−ヘキサフルオロプロピレン共重合体と、を含む正極を開示している。特許文献３は、平均粒子径が５００ｎｍ以下である鉄リン酸リチウムを含む正極を開示している。【０００７】
しかしながら、特許文献１〜３に開示の正極を用いた場合にも、充放電回数の増加による電池性能の大幅な低下及び大量生産時の電池性能のばらつきは十分に解消されない。【０００８】
また、特許文献４は、正極活物質及びフッ素樹脂を含む正極合剤スラリーを集電体に塗布し、得られた塗膜を乾燥させる際に、乾燥中の塗膜表面のフッ素濃度に応じて乾燥温度を選択することにより、乾燥後の塗膜表面のフッ素濃度を、正極合剤スラリー中のフッ素濃度の１．０〜１．５倍に制御している。特許文献５は、フッ素原子を含み、粒子表面から内部に向けてフッ素原子濃度が減少するマンガン酸リチウムを、正極活物質として用いることを開示する。【０００９】
特許文献４及び５は、いずれも、オリビン型リン酸リチウム以外の正極活物質を用いている。
【先行技術文献】
【特許文献】
【００１０】
【特許文献１】特開２００５−３０２３００号公報
【特許文献２】特開２００６−０３２１４４号公報
【特許文献３】特開２００９−０２９６７０号公報
【特許文献４】特開２００３−２４９２１２号公報
【特許文献５】特開２０００−１４９９２５号公報
【発明の概要】
【発明が解決しようとする課題】
【００１１】
オリビン型リン酸リチウムとフッ素樹脂とを含む、従来の正極活物質層は、正極集電体との密着性が低い。特に、乾燥後の正極活物質層を圧延する際に、正極活物質層が正極集電体から剥離する場合がある。このため、大量生産すると電池性能がばらつくものと推測される。さらに、圧延により発生した剥離部分は、充放電回数が増加するのに伴い、周囲に拡がる。このため、正極集電体の集電性能が低下し、電池性能が大きく低下するものと推測される。特に、特許文献３のように、ナノオーダーの粒子径を有するオリビン型リン酸リチウムを用いると、正極活物質層と正極集電体との密着性が更に低下することが判明した。【００１２】
これに対し、本発明者は、ナノオーダーの粒子径を有するオリビン型リン酸リチウム（以下「ナノオーダー系オリビン型リン酸リチウム」とすることがある）と架橋性官能基を有するフッ素樹脂（以下「架橋基含有フッ素樹脂」とすることがある）との併用について検討した。しかしながら、このような正極活物質層を備える正極を用いた場合でも、高温下での充放電により、正極活物質層と正極集電体との密着性が低下することが判明した。【００１３】
本発明者は、ナノオーダー系オリビン型リン酸リチウムと架橋基含有フッ素樹脂とを含む正極活物質層に、前記のような不都合が生じる原因を研究した。その結果、この正極活物質層における、正極集電体と正極活物質層との界面から正極活物質層の外表面に向けて１０μｍまでの範囲のフッ素原子濃度が０．２質量％以下であることを見出した。このことから、この正極活物質層では、正極集電体との界面付近に架橋基含有フッ素樹脂がほとんど存在しないことを見出した。この知見に基づいて、本発明者は次のように考察した。【００１４】
ナノオーダー系オリビン型リン酸リチウムのような微細な無機粒子は、他の無機粒子との密着性及び集電体との密着性が弱い。しかし、正極合剤スラリーを正極集電体表面に塗布し、得られた塗膜を乾燥及び圧延するという操作が実施されるので、常温下では正極集電体と正極活物質層とは見掛け上密着している。これに対し、高温下では、正極活物質層と正極集電体との界面付近に架橋基含有フッ素樹脂がほとんど存在しない上、正極活物質層が軟化するので、正極活物質層と正極集電体との密着を保つことができなくなる。その結果、正極活物質層が正極集電体から剥離し易くなり、電池性能が大きく低下するものと推測される。【００１５】
本発明の目的は、ナノオーダーの粒子径を有するオリビン型リン酸リチウムを含む非水電解質二次電池用正極及びその製造方法、ならびに、この非水電解質二次電池用正極を含み、充放電回数が増加しても、優れた電池性能を有する非水電解質二次電池を提供することである。
【課題を解決するための手段】
【００１６】
本発明者は、前述の知見に基づいてさらに研究を重ねた。その結果、ナノオーダー系オリビン型リン酸リチウムと架橋基含有フッ素樹脂とを含む正極活物質層を形成する際に、正極合剤スラリーの調製方法を制御することを着想した。そして、架橋基含有フッ素樹脂を含む有機溶媒に、ナノオーダー系オリビン型リン酸リチウムの所定量を数回に分けて混合することにより得られる正極合剤スラリーを用いた場合には、フッ素原子濃度は正極活物質層外表面から正極活物質層と正極集電体との界面に向けて減少しているものの、正極集電体との界面から外表面に向けて１０μｍの範囲に、正極集電体と正極活物質層との密着性を保持するのに十分な量の架橋基含有フッ素樹脂が存在している正極活物質層を形成できることを見出し、本発明を完成するに至った。【００１７】
本発明の非水電解質二次電池用正極は、正極集電体と、正極集電体の表面に支持され、正極活物質としてのオリビン型リン酸リチウム、結着剤及び導電剤を含有する正極活物質層と、を備え、オリビン型リン酸リチウムが、体積平均粒径２ｎｍ〜３００ｎｍの微粒子であり、結着剤が架橋性官能基を有するフッ素樹脂を含み、正極活物質層のフッ素原子濃度が、正極活物質層の外表面から正極活物質層と正極集電体との界面に向けて減少し、前記界面から前記外表面に向けて１０μｍまでの範囲に架橋性官能基を有するフッ素樹脂が存在していることを特徴とする。【００１８】
本発明の非水電解質二次電池用正極の製造方法は、オリビン型リン酸リチウムを正極活物質として含む非水電解質二次電池用正極の製造方法であって、架橋性官能基を有するフッ素樹脂を含む有機溶媒に、体積平均粒径２ｎｍ〜３００ｎｍのオリビン型リン酸リチウムの所定量を複数回に分けて混合し、更に導電剤を混合して正極合剤スラリーを調製する工程と、前記工程で得られた正極合剤スラリーを正極集電体の表面に塗布し、得られた塗膜を乾燥及び圧延して正極活物質層を形成する工程と、を備えることを特徴とする。【００１９】
本発明の非水電解質二次電池は、リチウムイオンを吸蔵及び放出可能な正極と、リチウムイオンを吸蔵及び放出可能な負極と、正極と負極との間に介在するように配置されるセパレータと、リチウムイオン伝導性を有する非水電解質と、を備え、正極が、上記の非水電解質二次電池用正極であることを特徴とする。
【発明の効果】
【００２０】
本発明の非水電解質二次電池は、サイクル特性等の電池性能に優れ、充放電回数の増加及び高温での充放電による電池性能の低下が非常に少ない。さらに、本発明の非水電解質二次電池を大量生産しても、電池性能のばらつきが少ない。【００２１】
本発明の新規な特徴を添付の請求の範囲に記述するが、本発明は、構成および内容の両方に関し、本願の他の目的および特徴と併せ、図面を照合した以下の詳細な説明によりさらによく理解されるであろう。
【図面の簡単な説明】
【００２２】
【図１】本発明の第１実施形態である非水電解質二次電池の構成を模式的に示す斜視図である。
【発明を実施するための形態】
【００２３】
本発明の非水電解質二次電池は、正極活物質層と正極集電体とを含む正極と、負極活物質層と負極集電体とを含む負極と、正極と負極との間に介在するように配置されるセパレータと、リチウムイオン伝導性非水電解質と、を備え、正極に特徴を有している。本発明の非水電解質二次電池では、正極以外は従来の非水電解質二次電池と同様の構成を採ることができる。
【００２４】
本発明の正極は、正極活物質層が次の（１）及び（２）の特徴を有している。
（１）正極活物質層は、体積平均粒径が２ｎｍ〜３００ｎｍであるオリビン型リン酸リチウムと架橋基含有フッ素樹脂とを含有する。なお、正極活物質として、オリビン型リン酸リチウムを用いることにより、得られる非水電解質二次電池の安全性が高まる。
【００２５】
（２）正極活物質層は、フッ素原子濃度が、正極活物質層の厚さ方向において、正極活物質層の外表面から正極活物質層と正極集電体との界面（以下特に断らない限り単に「界面」とすることがある）に向けて減少し、前記界面から前記外表面に向けて１０μｍまでの範囲に、架橋基含有フッ素樹脂が存在している。フッ素原子濃度は、架橋基含有フッ素樹脂の存在割合にほぼ対応している。正極活物質層の外表面は、セパレータを介して、負極活物質層に対向している。
【００２６】
本発明の正極の正極活物質層では、その外表面から界面に向けてフッ素原子濃度が減少している。しかし、界面から外表面に向けて１０μｍまでの範囲に架橋基含有フッ素樹脂が存在しているので、界面付近のフッ素原子濃度は「０」にはならない。すなわち、架橋基含有フッ素樹脂が、正極活物質層の外表面のみに存在せず、界面付近にも存在する。
【００２７】
これにより、ナノオーダー系オリビン型リン酸リチウムを含むにも関わらず、正極活物質層と正極集電体との密着性が顕著に向上する。その結果、充放電回数の増加及び高温下での充放電の実施による電池性能の低下が抑制される。また、大量生産時に電池性能のばらつきが抑制され、ほぼ同等の電池性能を有する非水電解質二次電池を効率良く製造できる。
【００２８】
本発明の正極活物質層を形成するためには、正極合剤スラリーの調製方法を制御する必要がある。一般的な従来技術では、結着剤を含む有機溶媒に、正極活物質と導電剤との混合物を一度に添加して混合することにより、正極合剤スラリーを調製している。正極活物質としてナノオーダー系オリビン型リン酸リチウムを用い、結着剤として架橋基含有フッ素樹脂を用いる場合に、正極合剤スラリーを従来技術のようにして調製すると、架橋基含有フッ素樹脂が外表面のみに存在し、界面付近には存在しない正極活物質層が形成される。
【００２９】
これに対し、本発明では、架橋基含有フッ素樹脂を含む有機溶媒に、ナノオーダー系オリビン型リン酸リチウムを複数回に分けて混合して正極合剤スラリーを調製する。この正極合剤スラリーを用いることにより、フッ素原子濃度がその外表面から界面に向けて減少しているものの、架橋基含有フッ素樹脂が外表面のみに存在せず、界面付近にも存在する正極活物質層を形成できる。
【００３０】
この正極合剤スラリーを用いることにより、前記特徴を有する正極活物質層を形成できる理由は、現状では十分明らかではないが、ナノオーダー系オリビン型リン酸リチウムの正極合剤スラリー内での分散性が向上すると共に、架橋基含有フッ素樹脂の架橋性官能基とナノオーダー系オリビン型リン酸リチウムとの間に、相互的な引力が作用するためであると推測される。
【００３１】
架橋基含有フッ素樹脂は、正極合剤スラリーに含有される溶媒の対流より、スラリー塗膜の外表面に集まる傾向がある。架橋基含有フッ素樹脂がスラリー塗膜の外表面に集まろうとする力は、ナノオーダー系オリビン型リン酸リチウムと架橋基含有フッ素樹脂の架橋性官能基との間に作用する相互的な引力よりも強い。しかし、ナノオーダー系オリビン型リン酸リチウムがスラリー中で均一に分散していることから、一部の架橋基含有フッ素樹脂がその周囲に存在する多数のナノオーダー系オリビン型リン酸リチウムとの間に相互的な引力を持つことにより、架橋基含有フッ素樹脂のスラリー塗膜外表面への移動が抑制される。このため、前記特徴を有する正極活物質層が形成されると推測される。
【００３２】
以下に、本発明の特徴について、さらに詳しく説明する。
図１は、本発明の第１実施形態である非水電解質二次電池１の構成を模式的に示す斜視図である。図１では、非水電解質二次電池１の要部の構成を示すために、一部を切り欠いて示している。
【００３３】
非水電解質二次電池１は、正極と負極との間にセパレータを介在させてこれらを捲回し、更に扁平形状に成形した扁平状電極群１０と、長手方向の一端に開口を有し、扁平状電極群１０や非水電解質（不図示）等をその内部に収容する角型電池ケース１１と、角型電池ケース１１を封口すると共に正極端子として機能する封口板１４と、封口板１４により支持される負極端子１５と、正極集電体と封口板１４とを接続する正極リード１２と、負極集電体と負極端子１５とを接続する負極リード１３と、封口板１４と負極端子１５とを絶縁するガスケット１６と、封口板１４に形成された注液孔を、非水電解質の角型電池ケース１１内への注液後に塞ぐ封栓１７と、を備えている。
【００３４】
扁平状電極群１０は、正極と負極との間にセパレータを介在させ、これらを捲回して得られる捲回型電極群を、プレス成形等により、扁平形状に成形することにより作製できる。正極、負極及びセパレータはいずれも帯状である。なお、扁平状電極群１０は、正極と負極との間にセパレータを介在させた帯状の積層物を、矩形の板に捲き重ねることによっても作製できる。
【００３５】
正極は、正極集電体と正極活物質層とを含む。
正極集電体は帯状集電体である。正極集電体としては、例えば、ステンレス鋼、アルミニウム、アルミニウム合金、チタン等の金属材料からなる金属箔及び多孔質金属シートを使用できる。多孔質金属シートには、織布、不織布、パンチングシート等がある。正極集電体の厚さは、好ましくは１〜５００μｍ、さらに好ましくは５〜２０μｍである。
【００３６】
正極活物質層は、本実施形態では、正極集電体の厚さ方向の両方の表面に形成されているが、それに限定されず、一方の表面のみに形成されてもよい。
正極活物質層は、ナノオーダー系オリビン型リン酸リチウム（正極活物質）、架橋基含有フッ素樹脂（結着剤）及び導電剤を含んでいる。正極活物質層は、その外表面から界面に向けてフッ素原子濃度が減少しており、界面から外表面に向けて１０μｍまでの範囲に架橋基含有フッ素樹脂が存在している。正極活物質層のフッ素原子濃度は、Ｘ線マイクロアナライザー（ＸＭＡ）を用いる正極活物質層の厚さ方向の断面の元素マッピングにより測定される。
【００３７】
正極活物質層のフッ素原子濃度は、正極活物質層の厚さ方向において、正極活物質層の外表面から界面に向けて連続的に又は段階的に減少していることが好ましい。連続的な減少とは、フッ素原子濃度が一定の勾配で減少していることである。段階的な減少とは、正極活物質層がその厚さ方向においてフッ素原子濃度の異なる複数の薄層に分かれ、界面に近付くほど前記薄層のフッ素原子濃度が減少していることである。以下において、連続的な減少及び段階的な減少を、「規則的な減少」と総称することがある。
【００３８】
フッ素原子濃度の規則的な減少により、架橋基含有フッ素樹脂の正極合剤スラリー塗膜内での分散性が更に高まり、正極活物質層と正極集電体との密着性が一層向上する。また、高出力時には、正極活物質層内で電圧が局所的に不均一になり易いが、この電圧の不均一性が解消されるといった利点がある。
【００３９】
正極活物質層のフッ素原子濃度を連続的に減少させるには、例えば、正極集電体表面に塗布された正極合剤スラリーの塗膜を乾燥させる際に、乾燥温度を所定の勾配で上昇させる方法等がある。また、正極活物質層のフッ素原子濃度を段階的に減少させるには、例えば、正極集電体表面に塗布された正極合剤スラリーの塗膜を乾燥させる際に、乾燥温度を一定時間毎に段階的に上昇させる方法等がある。
【００４０】
また、正極活物質層の厚さ方向において、正極活物質層の外表面から１０μｍまでの範囲の正極活物質層（以下「表層」とする）におけるフッ素原子濃度が、表層全量の３質量％〜９質量％であることが好ましい。即ち、表層の架橋基含有フッ素樹脂の含有割合が、フッ素原子濃度として、３質量％〜９質量％であることが好ましい。表層のフッ素原子濃度が低すぎると、表層での正極活物質を結着する力が弱まり、正極活物質が正極活物質層から離脱し、電池容量及び電池性能が低下するおそれがある。表層のフッ素原子濃度が高すぎると、相対的に界面側のフッ素原子濃度が減少する。このことは、界面側において架橋基含有フッ素樹脂の量が減少することを意味している。これにより、正極活物質層と正極集電体との密着性が低下するおそれがある。
【００４１】
また、正極活物質層の厚さ方向において、界面から１０μｍまでの範囲の正極活物質層（以下「界面層」とする）におけるフッ素原子濃度が、界面層全量の０．５質量％〜３質量％であることが好ましい。即ち、界面層の架橋基含有フッ素樹脂の含有割合が、フッ素原子濃度として、０．５質量％〜３質量％であることが好ましい。界面層のフッ素原子濃度が低すぎると、界面層における架橋基含有フッ素樹脂の量が減少し、正極活物質層と正極集電体との密着性が低下するおそれがある。界面層のフッ素原子濃度が高すぎると、相対的に表層における架橋基含有フッ素樹脂の量が減少するおそれがある。その結果、表層での結着力が弱まり、正極活物質が正極活物質層から離脱し、電池容量及び電池性能が低下するおそれがある。
【００４２】
正極活物質として使用するナノオーダー系オリビン型リン酸リチウムは、体積平均粒径が２ｎｍ〜３００ｎｍ、好ましくは１０ｎｍ〜２００ｎｍである。体積平均粒径が２ｎｍ未満であるか又は３００ｎｍを超えた場合は、正極合剤スラリー中でのナノオーダー系オリビン型リン酸リチウムの分散性が低下することにより、架橋基含有フッ素樹脂が外表面のみに存在する正極活物質層が得られ易くなるおそれがある。
【００４３】
体積平均粒径は、次のようにして測定される。分散媒（商品名：ＩＳＯＴＯＮ−ＩＩ、ベックマン・コールター社製）５０ｍｌに、試料２０ｍｇ及びアルキルエーテル硫酸エステルナトリウム１ｍｌを加え、超音波分散器（商品名：ＵＨ−５０、ＳＴＭ社製）により超音波周波数２０ｋＨｚで３分間分散処理して測定用試料を調製する。この測定用試料について、粒度分布測定装置（商品名：Ｍｕｌｔｉｓｉｚｅｒ２、ベックマン・コールター社製）を用い、アパーチャ径：１００μｍ、測定粒子数：５００００カウントの条件下に測定を行い、試料粒子の体積粒度分布から体積平均粒径を算出する。
【００４４】
ナノオーダー系オリビン型リン酸リチウムの具体例としては、式：ＬｉＸＰＯ４（式中、ＸはＣｒ、Ｃｕ、Ｎｉ、Ｍｎ、Ｆｅ、Ｚｎ及びＡｌよりなる群から選ばれる少なくとも１種である。）で表され、体積平均粒径が２ｎｍ〜３００ｎｍであるオリビン型リン酸リチウム、式：Ｌｉ２ＸＰＯ４Ｆ（式中Ｘは前記に同じ。）で表され、体積平均粒径が２ｎｍ〜３００ｎｍであるオリビン型リン酸リチウム等が挙げられる。前記各式において、符号Ｘで示される元素の中では、Ｎｉ、Ｍｎ及びＦｅが好ましく、Ｆｅが特に好ましい。
【００４５】
符号ＸがＦｅである鉄リン酸リチウムは、例えば、安定供給性及び安全性の面で特に優れている。鉄リン酸リチウムは、リン酸鉄リチウム、リチウムリン酸鉄等と呼ばれることもある。鉄リン酸リチウムは、鉄の一部が異種金属Ａで置換されていても良い。異種金属Ａは鉄及びリチウム以外の金属であり、例えば、Ｍｎ、Ｃｒ、Ｃｕ、Ｎｉ、Ｚｎ、Ａｌ等が挙げられる。異種金属Ａの置換割合は特に制限はないが、鉄と異種金属Ａとの合計量における異種金属Ａの割合が１モル％〜５０モル％であることが好ましい。
【００４６】
ナノオーダー系オリビン型リン酸リチウムは１種を単独で又は２種以上を組み合わせて使用できる。また、本発明の好ましい特性を損なわない範囲で、ナノオーダー系オリビン型リン酸リチウム以外の公知の正極活物質を併用してもよい。
【００４７】
結着剤として用いられる架橋基含有フッ素樹脂において、フッ素樹脂としては、ポリテトラフルオロエチレン、エチレン−テトラフルオロエチレン共重合体、テトラフルオロエチレン−ヘキサフルオロプロピレン共重合体、テトラフルオロエチレン−フッ化ビニリデン共重合体、ヘキサフルオロプロピレン−フッ化ビニリデン共重合体、ポリフッ化ビニリデン等が挙げられる。
【００４８】
これらの中でも、正極集電体と正極活物質層との密着性の持続性等を考慮すると、テトラフルオロエチレン−フッ化ビニリデン共重合体、ヘキサフルオロプロピレン−フッ化ビニリデン共重合体、ポリフッ化ビニリデン等が好ましく、ポリフッ化ビニリデンが特に好ましい。フッ素樹脂の分子量は特に限定されないが、好ましくは質量平均分子量として２０万〜１５０万である。
【００４９】
架橋基含有フッ素樹脂において、架橋性官能基としては、フッ素樹脂に含まれる水素原子やフッ素原子に置換可能な架橋性官能基を使用でき、例えば、カルボキシル基、水酸基、カルボニル基、酸無水物基、アミノ基、シアノ基、シラノール基等が挙げられる。これらの中でも、高電圧領域での安定性等を考慮すると、カルボキシル基、水酸基、シラノール基等が好ましく、カルボキシル基が特に好ましい。架橋基含有フッ素樹脂には、１種又は２種以上の架橋性官能基が置換している。
【００５０】
フッ素樹脂に置換する架橋性官能基の量（置換量）は特に限定されないが、好ましくはフッ素樹脂１ｇ当たり０．１ｍｍｏｌ〜１００ｍｍｏｌ、さらに好ましくはフッ素樹脂１ｇ当たり０．５ｍｍｏｌ〜１０ｍｍｏｌである。架橋性官能基の量が少なすぎると、正極集電体と正極活物質層との密着性が不十分になるおそれがある。一方、架橋性官能基の量が多すぎると、正極活物質層中に多くの架橋部分が生成し、正極活物質層のリチウムイオン伝導性が低下するおそれがある。
【００５１】
架橋基含有フッ素樹脂は、例えば、架橋性官能基を有するフッ素樹脂モノマーと、架橋性官能基を有さないフッ素樹脂モノマーとを共重合させることにより合成できる。フッ素樹脂モノマーとしては、テトラフルオロエチレン、ヘキサフルオロプロピレン、フッ化ビニリデン等が挙げられる。また、本発明では市販の架橋基含有フッ素樹脂を使用でき、例えば、ＫＦポリマー９２１０（商品名、（株）クレハ製）等が挙げられる。
【００５２】
架橋基含有フッ素樹脂は、１種を単独で又は２種以上を組み合わせて使用できる。更に、本発明の好ましい特性を損なわない範囲で、架橋基含有フッ素樹脂と、従来から用いられている活物質層用結着剤と、を併用できる。
【００５３】
導電剤としては、例えば、天然黒鉛、人造黒鉛のグラファイト類、アセチレンブラック、ケッチェンブラック、チャンネルブラック、ファーネスブラック、ランプブラック、サーマルブラック等のカーボンブラック類等の炭素材料等が挙げられる。導電剤は１種を単独で又は２種以上を組み合わせて使用できる。
【００５４】
本発明の正極は、例えば、正極合剤スラリーを調製する工程と、正極活物質層を形成して正極を得る工程、とを備える製造方法により作製できる。正極合剤スラリーを調製する工程では、具体的には、架橋基含有フッ素樹脂を溶解又は分散させた有機溶媒（以下「フッ素樹脂液」とする）に、ナノオーダー系オリビン型リン酸リチウムを複数回に分けて混合し、更に導電剤を混合し、正極合剤スラリーを調製する。導電剤の混合時期は特に限定されず、ナノオーダー系オリビン型リン酸リチウムの混合前、複数回の混合の間（例えば、１回目の混合と２回目の混合との間）又は混合後のいずれでもよい。また、導電剤も複数回に分けて混合してもよい。
【００５５】
ナノオーダー系オリビン型リン酸リチウムを混合する回数は、好ましくは２回〜５回、さらに好ましくは３回〜５回である。混合回数が１回では、所望の特徴を有する正極活物質層を形成できない。また、５回を超える回数でも所望の特徴を有する正極活物質層を形成できるが、混合に要する時間が長くなり、工業的に不利である。
ナノオーダー系オリビン型リン酸リチウム及び導電剤を混合する際の、フッ素樹脂液の液温は、好ましくは２０℃〜６０℃程度である。
【００５６】
ナノオーダー系オリビン型リン酸リチウムを複数回に分けて混合する場合、１回毎の混合量は特に限定されず、全混合量を等分してもよく、また、１回目の混合量を多くし、２回目以降の混合量を徐々に減らしてもよい。例えば、３回に分けて混合する例を挙げると、１回目に全混合量の３０質量％〜５０質量％を混合し、２回目は１回目よりも混合量を減らすと共に、混合量を全混合量の２０質量％〜４０質量％の範囲から選択し、３回目は２回目よりも混合量を減らすと共に、混合量を全混合量の５質量％〜２５質量％の範囲から選択すればよい。
【００５７】
架橋基含有フッ素樹脂を溶解又は分散させる有機溶媒としては、例えば、Ｎ−メチル−２−ピロリドン、テトラヒドロフラン、ジメチルホルムアミド等を使用できる。
【００５８】
本工程で得られる正極合剤スラリーは、固形分として、ナノオーダー系オリビン型リン酸リチウム、架橋基含有フッ素樹脂及び導電剤を含む。正極合剤スラリーにおける、これらの固形分の合計量を全固形分量とする。正極合剤スラリーにおけるナノオーダー系オリビン型リン酸リチウムの含有割合は、好ましくは全固形分量の８０質量％〜９７質量％である。架橋基含有フッ素樹脂の含有割合は、好ましくは全固形分量の２質量％〜１０質量％である。導電剤の含有割合は、全固形分量からナノオーダー系オリビン型リン酸リチウムの含有割合及び架橋基含有フッ素樹脂の含有割合を差し引いた残部である。
【００５９】
正極合剤スラリーの固形分組成を前記範囲から選択し、かつナノオーダー系オリビン型リン酸リチウムを複数回に分けて添加することが好ましい。これにより、前記したフッ素原子濃度の減少傾向を有し、正極活物質層と正極集電体との密着性を保つのに十分な量の架橋基含有フッ素樹脂が界面付近にも存在する正極活物質層を確実に形成できる。
【００６０】
次の工程では、前記工程で得られた正極合剤スラリーを用い、正極集電体表面に正極活物質層を形成し、本発明の正極を作製する。具体的には、正極合剤スラリーを正極集電体の厚さ方向の一方又は両方の表面に塗布し、得られた正極合剤スラリーの塗膜を乾燥させ、圧延する。
【００６１】
正極合剤スラリーの正極集電体への塗布は、例えば、ディップコート、ローラコート、グラビアコート等の公知の塗布方法により実施できる。正極集電体表面に塗布された正極合剤スラリーの塗膜の乾燥は、好ましくは、６０℃〜１１０℃の温度下に行われ、１分〜１０分で終了する。乾燥温度が低すぎると、架橋基含有フッ素樹脂が外表面のみに存在する正極活物質層が得られるおそれがある。また、乾燥に長時間を要し、工業的にも不利である。乾燥温度が高すぎると、ナノオーダー系オリビン型リン酸リチウム等の変質が起こるおそれがある。また、乾燥時間は１０分を超えてもよいが、生産効率、ナノオーダー系オリビン型リン酸リチウム等の変質等を考慮すると、１０分までとするのがよい。
【００６２】
前記乾燥温度の範囲及び前記乾燥時間の範囲の中で、所定の温度上昇勾配又は段階的な温度上昇を設定することにより、フッ素原子濃度が連続的又は段階的に変化する正極活物質層を形成できる。
【００６３】
負極は、負極集電体と負極活物質層とを含む。
負極集電体は、正極集電体と同様に、帯状集電体である。負極集電体としては、ステンレス鋼、ニッケル、銅、銅合金等の金属材料からなる金属箔及び多孔質金属シートを使用できる。多孔質金属シートには、織布、不織布、パンチングシート等がある。負極集電体の厚さは特に限定されないが、好ましくは１〜５００μｍ、さらに好ましくは５〜２０μｍである。
【００６４】
負極活物質層は、本実施形態では負極集電体の厚さ方向の両方の表面に形成されるが、それに限定されず、一方の表面に形成されてもよい。負極活物質層は負極活物質を含有し、必要に応じて結着剤、導電剤、増粘剤等を含有する。
【００６５】
負極活物質としては、例えば、炭素材料、合金系活物質、リチウム合金等を使用できる。炭素材料としては、天然黒鉛、人造黒鉛、コークス、黒鉛化途上炭素、炭素繊維、球状炭素、非晶質炭素等が挙げられる。合金系活物質は、リチウムと合金化することによりリチウムイオンを吸蔵し、負極電位下でリチウムイオンを可逆的に吸蔵及び放出する物質である。合金系活物質としては、珪素系活物質、錫系活物質等が挙げられる。珪素系活物質の具体例としては、珪素、珪素酸化物、珪素窒化物、珪素合金、珪素化合物等が挙げられる。錫系活物質としては、錫、錫酸化物、錫合金、錫化合物等が挙げられる。負極活物質は１種を単独で又は２種以上を組み合わせて使用できる。
【００６６】
結着剤としては、樹脂材料、ゴム材料等を使用できる。樹脂材料としては、ポリエチレン、ポリプロピレン、ポリ酢酸ビニル、ポリメチルメタクリレート、ニトロセルロース、フッ素樹脂等が挙げられる。これらの中でも、フッ素樹脂が好ましい。フッ素樹脂の具体例としては、ポリテトラフルオロエチレン、ポリフッ化ビニリデン、テトラフルオロエチレン−ヘキサフルオロプロピレン共重合体、フッ化ビニリデン−ヘキサフルオロプロピレン共重合体等が挙げられる。これらは、架橋性官能基を有していないフッ素樹脂である。ゴム材料としては、スチレン−ブタジエンゴム粒子、アクリロニトリルゴム粒子等が挙げられる。結着剤は１種を単独で使用でき又は２種以上を組み合わせて使用できる。増粘剤としては、カルボキシメチルセルロース等が挙げられる。
【００６７】
負極活物質層は、例えば、負極合剤スラリーを負極集電体表面に塗布し、得られた塗膜を乾燥及び圧延することにより形成できる。負極合剤スラリーは、例えば、負極活物質と、結着剤、導電剤、増粘剤等の任意成分と、溶媒とを混合することにより調製できる。溶媒としては、例えば、Ｎ−メチル−２−ピロリドン、テトラヒドロフラン、ジメチルホルムアミド等の有機溶媒や水を使用できる。また、合金系活物質からなる負極活物質層は、例えば、真空蒸着等の気相法によっても形成できる。負極活物質層の厚さは特に限定されないが、好ましくは１０μｍ〜２００μｍである。
【００６８】
セパレータは、正極と負極との間に介在するように配置され、正極と負極とを絶縁し、リチウムイオン透過性を有する。セパレータとしては、内部に細孔を有する多孔質シート、樹脂繊維の不織布、織布等を使用できる。多孔質シート及び樹脂繊維は樹脂材料からなる。樹脂材料としては、例えば、ポリエチレン、ポリプロピレン等のポリオレフィン、ポリアミド、ポリアミドイミド等が挙げられる。これらの中でも多孔質シートが好ましい。多孔質シートの細孔径は、好ましくは０．０５μｍ〜０．１５μｍである。多孔質シートの厚さは、好ましくは５μｍ〜４０μｍである。
【００６９】
扁平状電極群１０には、非水電解質が含浸される。本実施形態の非水電解質は、リチウム塩と非水溶媒とを含み、更に添加剤を含んでもよい。
リチウム塩としては、例えば、ＬｉＣｌＯ４、ＬｉＢＦ４、ＬｉＰＦ６、ＬｉＡｌＣｌ４、ＬｉＳｂＦ６、ＬｉＳＣＮ、ＬｉＣＦ３ＳＯ３、ＬｉＣＦ３ＣＯ２、ＬｉＡｓＦ６、ＬｉＢ１０Ｃｌ１０、低級脂肪族カルボン酸リチウム、ＬｉＣｌ、ＬｉＢｒ、ＬｉＩ、クロロボランリチウム、ホウ酸塩類、イミド塩類等が挙げられる。リチウム塩の濃度は特に限定されないが、非水溶媒１リットルに対して０．５モル〜２モルであることが好ましい。
【００７０】
非水溶媒としては、プロピレンカーボネート、エチレンカーボネート等の環状炭酸エステル類、ジエチルカーボネート、エチルメチルカーボネート、ジメチルカーボネート等の鎖状炭酸エステル類、γ−ブチロラクトン、γ−バレロラクトン等の環状カルボン酸エステル類等が挙げられる。非水溶媒は１種を単独で使用でき又は２種以上を組み合わせて使用できる。
【００７１】
添加剤としては、ビニレンカーボネート化合物（以下「ＶＣ化合物」とする）、ベンゼン化合物等を使用できる。ＶＣ化合物としては、ビニレンカーボネート、ビニルエチレンカーボネート、ジビニルエチレンカーボネート等が挙げられる。ベンゼン化合物としては、シクロヘキシルベンゼン、ビフェニル、ジフェニルエーテル等が挙げられる。
【００７２】
本実施形態では、角型の形状を有する非水電解質二次電池１について説明している。しかしながら、本発明の非水電解質二次電池は、角型電池に限定されない。本発明の非水電解質二次電池は、捲回型電極群を含む円筒型電池、捲回型電極群、扁平状電極群又は積層型電極群を含むラミネートパック型電池、積層型電極群を含むコイン型電池等、種々の形態の電池に形成できる。
【実施例】
【００７３】
以下に実施例及び比較例を挙げ、本発明を具体的に説明する。
（実施例１）
（１）正極の作製
カルボキシル基を有するポリフッ化ビニリデン（商品名：ＫＦポリマー９２１０、（株）クレハ製、以下「ＣＯＯＨ−ＰＶＤＦ」とする）１０質量部をＮ−メチル−２−ピロリドン１００質量部に溶解させて、フッ素樹脂液を調製した。【００７４】
双腕型練合機にて、上記で得られたフッ素樹脂液に、鉄リン酸リチウム（ＬｉＦｅＰＯ４、正極活物質、体積平均粒径１００ｎｍ）１００質量部を４回に分けて添加して混合した。このとき、鉄リン酸リチウムの１回目の添加量を３０質量部、２回目の添加量を３０質量部、３回目の添加量を２０質量部及び４回目の添加量を２０質量部とした。１回の添加毎に十分に混合した。その後、アセチレンブラック（導電剤）２質量部を添加して混合した。こうして正極合剤スラリーを調製した。【００７５】
この正極合剤スラリーを厚さ１５μｍの帯状アルミニウム箔（正極集電体、３５ｍｍ×４００ｍｍ）の両面に塗布した。帯状アルミニウム箔表面の正極合剤スラリーの塗膜を、８０℃で１０分間乾燥し、正極活物質層を形成した。引き続き、正極活物質層を圧延し、正極を作製した。両面の正極活物質層と正極集電体との合計厚さは１５０μｍであった。その後、正極を所定の寸法に裁断して、帯状の正極板を得た。
正極の裁断片の断面を走査型電子顕微鏡で観察したところ、アルミニウム箔と正極活物質層との間には、正極活物質層の剥離した部分は認められなかった。【００７６】
上記で得られた正極活物質層の断面について、Ｘ線マイクロアナライザー（以下「ＸＭＡ」とする、商品名：ＥＰＭＡ−１６１０、（株）島津製作所製）によりフッ素原子濃度をライン分析した。その結果、正極活物質層の断面全域にフッ素原子が存在し、フッ素原子濃度は正極活物質層の外表面から界面に向けて減少し、界面から１０μｍの範囲の界面層にフッ素原子が存在することが確認された。このことから、実施例１では、ＣＯＯＨ−ＰＶＤＦは正極活物質層の外表面だけでなく、界面層にも存在していることが明らかである。【００７７】
また、界面層におけるフッ素原子濃度は１質量％であり、正極活物質層の外表面から１０μｍまでの範囲の表層におけるフッ素原子濃度は７質量％であった。フッ素原子濃度は、濃度が異なる複数の標準試料によって求めた検量線を基に決定した。【００７８】
（２）負極の作製
鱗片状の人造黒鉛を粉砕及び分級して、体積平均粒径を２０μｍに調整し、負極活物質とした。負極活物質１００質量部と、スチレンブタジエンゴム（結着剤）１質量部と、カルボキシメチルセルロースの１質量％水溶液１００質量部とを双腕型練合機で混合し、負極合剤スラリーを調製した。負極合剤スラリーを厚さ１０μｍの銅箔（負極集電体）の両面に塗布して乾燥させた後、圧延し、負極を作製した。両面の負極活物質層と負極集電体との合計厚さは１５５μｍであった。その後、負極を所定の寸法に裁断して、帯状の負極板を得た。【００７９】
（３）非水電解質の調製
エチレンカーボネートとエチルメチルカーボネートとを体積比１：３で混合した混合溶媒９９質量部にビニレンカーボネート１質量部を添加して、混合溶液を得た。その後、濃度が１．０ｍｏｌ／ＬとなるようにＬｉＰＦ６を混合溶液に溶解して、非水電解質を調製した。【００８０】
（４）電池の組立
上記で得られた正極板、負極板及び非水電解質を用い、次のようにして、非水電解質二次電池を作製した。
アルミニウム製正極リードの一端を正極集電体に接続した。ニッケル製負極リードの一端を負極集電体に接続した。正極板と負極板との間に厚さ１６μｍのポリエチレン製多孔質シート（セパレータ、商品名：ハイポア、旭化成（株）製）を介在させてこれらを捲回した。得られた捲回型電極群を２５℃環境下でプレスし、扁平状電極群（以下単に「電極群」とする）を作製した。プレス圧は０．５ＭＰａとした。【００８１】
得られた電極群を鉄製角型電池ケースに挿入した。電極群の上部には、ポリプロピレン製枠体を装着した。この枠体は、電極群とステンレス鋼製封口板とを隔離するとともに、正極リード又は負極リードと角型電池ケースとの接触を防止する。正極リードの他端を封口板の下面に接続した。負極リードの他端を負極端子に接続した。負極端子は樹脂製ガスケットを介して封口板に装着した。封口板を角型電池ケースの開口に配置して溶接した。封口板の注液孔から、所定量の非水電解質を角型電池ケース内に注液した。その後、注液口を封栓で塞ぐことにより、非水電解質二次電池を作製した。【００８２】
（実施例２）
体積平均粒径３ｎｍの鉄リン酸リチウムを用いる以外は、実施例１と同様にして、非水電解質二次電池を作製した。なお、得られた正極活物質層の断面を実施例１と同様にして分析した結果、正極活物質層の断面全域にフッ素原子が存在し、界面層にフッ素原子が存在し、フッ素原子濃度が正極活物質層の外表面から界面に向けて減少していることが確認された。また、界面層におけるフッ素原子濃度は０．５質量％であり、表層におけるフッ素原子濃度は９質量％であった。【００８３】
（実施例３）
体積平均粒径３００ｎｍの鉄リン酸リチウムを用いる以外は、実施例１と同様にして、非水電解質二次電池を作製した。なお、得られた正極活物質層の断面を実施例１と同様にして分析した結果、正極活物質層の断面全域にフッ素原子が存在し、界面層にフッ素原子が存在し、フッ素原子濃度が正極活物質層の外表面から界面に向けて減少していることが確認された。また、界面層におけるフッ素原子濃度は３質量％であり、表層におけるフッ素原子濃度は５質量％であった。【００８４】
（実施例４）
帯状アルミニウム箔表面の正極合剤スラリーの塗膜を、乾燥開始温度６０℃、温度上昇勾配５℃／分で２０分間乾燥する以外は、実施例１と同様にして、非水電解質二次電池を作製した。なお、得られた正極活物質層の断面を実施例１と同様にして分析した結果、正極活物質層の断面全域にフッ素原子が存在し、界面層にフッ素原子が存在し、フッ素原子濃度が正極活物質層の外表面から界面に向けて連続的に減少していることが確認された。また、界面層におけるフッ素原子濃度は３質量％であり、表層におけるフッ素原子濃度は６質量％であった。【００８５】
（実施例５）
帯状アルミニウム箔表面の正極合剤スラリーの塗膜を、乾燥開始温度６０℃とし、乾燥温度を２分毎に２℃上昇させて２０分間乾燥する以外は、実施例１と同様にして、非水電解質二次電池を作製した。なお、得られた正極活物質層の断面を実施例１と同様にして分析した結果、正極活物質層の断面全域にフッ素原子が存在し、界面層にフッ素原子が存在し、フッ素原子濃度が正極活物質層の外表面から界面に向けて段階的に減少していることが確認された。また、界面層におけるフッ素原子濃度は２質量％であり、表層におけるフッ素原子濃度は６質量％であった。【００８６】
（実施例６）
カルボキシル基の含有割合が１ｍｍｏｌ／ｇであるポリフッ化ビニリデンを用いる以外は、実施例１と同様にして、非水電解質二次電池を作製した。なお、得られた正極活物質層の断面を実施例１と同様にして分析した結果、正極活物質層の断面全域にフッ素原子が存在し、界面層にフッ素原子が存在し、フッ素原子濃度が正極活物質層の外表面から界面に向けて減少していることが確認された。また、界面層におけるフッ素原子濃度は０．６質量％であり、表層におけるフッ素原子濃度は８．５質量％であった。【００８７】
（実施例７）
カルボキシル基の含有割合が９０ｍｍｏｌ／ｇであるポリフッ化ビニリデンを用いる以外は、実施例１と同様にして、非水電解質二次電池を作製した。なお、得られた正極活物質層の断面を実施例１と同様にして分析した結果、正極活物質層の断面全域にフッ素原子が存在し、界面層にフッ素原子が存在し、フッ素原子濃度が正極活物質層の外表面から界面に向けて減少していることが確認された。また、界面層におけるフッ素原子濃度は３質量％であり、表層におけるフッ素原子濃度は５質量％であった。【００８８】
（実施例８）
カルボキシル基の含有割合が１２０ｍｍｏｌ／ｇであるポリフッ化ビニリデンを用いる以外は、実施例１と同様にして、非水電解質二次電池を作製した。なお、得られた正極活物質層の断面を実施例１と同様にして分析した結果、正極活物質層の断面全域にフッ素原子が存在し、界面層にフッ素原子が存在し、フッ素原子濃度が正極活物質層の外表面から界面に向けて減少していることが確認された。また、界面層におけるフッ素原子濃度は０．５質量％であり、表層におけるフッ素原子濃度は９質量％であった。【００８９】
（比較例１）
鉄リン酸リチウム（ＬｉＦｅＰＯ４、正極活物質、体積平均粒径１００ｎｍ）とアセチレンブラックとを混合し、この混合物を１回でフッ素樹脂液に添加及び混合して正極合剤スラリーを調製する以外は、実施例１と同様にして、非水電解質二次電池を作製した。
正極の裁断片の断面を走査型電子顕微鏡で観察したところ、アルミニウム箔と正極活物質層との間には、正極活物質層の剥離した部分は認められなかった。【００９０】
上記で得られた正極活物質層の断面を、実施例１と同様にして分析した結果、正極活物質層の外表面でフッ素原子濃度が非常に高く、界面にはフッ素原子がほとんど存在しないことが確認された。このことから、比較例１の正極活物質層では、ＣＯＯＨ−ＰＶＤＦは正極活物質層表面のみに存在し、正極活物質層界面にはほとんど存在しないことが明らかである。【００９１】
（比較例２）
ＣＯＯＨ−ＰＶＤＦに代えて、カルボキシル基を有しないポリフッ化ビニリデンを使用する以外は、実施例１と同様にして、非水電解質二次電池を作製した。
正極の裁断片の断面を走査型電子顕微鏡で観察したところ、アルミニウム箔と正極活物質層との間には、正極活物質層の剥離した部分が認められた。【００９２】
（比較例３）
体積平均粒径０．５ｎｍの鉄リン酸リチウムを用いる以外は、実施例１と同様にして、非水電解質二次電池を作製した。なお、得られた正極活物質層の断面を、実施例１と同様にして分析した結果、正極活物質層の外表面におけるフッ素原子濃度が非常に高く、界面にはフッ素原子がほとんど存在しないことが確認された。界面層のフッ素原子濃度は、０．２質量％であった。【００９３】
（比較例４）
体積平均粒径３５０ｎｍの鉄リン酸リチウムを用いる以外は、実施例１と同様にして、非水電解質二次電池を作製した。なお、得られた正極活物質層の断面を、実施例１と同様にして分析した結果、正極活物質層の外表面におけるフッ素原子濃度が非常に高く、界面にはフッ素原子がほとんど存在しないことが確認された。界面層のフッ素原子濃度は、０．３質量％であった。【００９４】
実施例１〜８及び比較例１〜４で得られた非水電解質二次電池を、下記の評価に供した。結果を表１に示す。【００９５】
［電池容量評価］
各電池について、以下の条件で充放電を３回繰返し、３回目の放電容量を求め、電池容量とした。結果を表１に示す。
定電流充電：電流２００ｍＡ、終止電圧４．２Ｖ。
定電圧充電：電圧４．２Ｖ、終止電流２０ｍＡ、休止時間２０分。
定電流放電：電流２００ｍＡ、終止電圧２．５Ｖ、休止時間２０分。【００９６】
［サイクル寿命評価］
各電池について、２０℃において、以下の条件で充放電を繰り返し、サイクル寿命を求めた。サイクル寿命は、電池の放電容量が、１サイクル目の放電容量の半分になったところのサイクル数とした。結果を表１に示す。
定電流充電：電流５００ｍＡ、終止電圧４．２Ｖ。
定電圧充電：電圧４．２Ｖ、終止電流１００ｍＡ。
定電流放電：電流５００ｍＡ、終止電圧３Ｖ。【００９７】
［高温サイクル寿命評価］
評価時の温度を２０℃から４５℃に変更する以外は、前記サイクル寿命評価と同様にして、評価を行い、高温サイクル寿命を求めた。高温サイクル寿命は、電池の放電容量が、１サイクル目の放電容量の半分になったところのサイクル数とした。結果を表１に示す。【００９８】
【表１】
2011001666.tif 000003
【００９９】
表１から、実施例１〜８の電池は、常温（２０℃）及び高温（４５℃）で充放電を繰り返しても放電容量の低下が少なく、電池性能を長期にわたって高水準で保持できることが明らかである。これは、正極集電体と正極活物質層との密着性が良好であり、高温でもその密着性が保持されたためであると考えられる。【０１００】
なお、実施例８の電池は、高温サイクル寿命が実施例１〜７の電池よりも低い値を示した。これは、カルボキシル基の含有割合が１２０ｍｍｏｌ／ｇと相対的に多いＣＯＯＨ−ＰＶＤＦを用いることにより、正極活物質層内で架橋部分が増加し、正極活物質層のリチウムイオン伝導性が低下したためと考えられる。【０１０１】
比較例１の電池は、サイクル寿命評価では実施例１の電池とほぼ同等であるが、高温サイクル寿命特性評価では実施例１の電池よりも著しく劣っていた。これは、高温下で充放電サイクルを繰り返すと、正極集電体と正極活物質層との間に剥離が発生し易くなったためと考えられる。【０１０２】
比較例２の電池は、サイクル寿命評価及び高温サイクル寿命評価の両方において、実施例１の電池よりも著しく劣っていた。これは、ナノオーダー系鉄リン酸リチウムと、カルボキシル基を有しないＰＶＤＦとを併用したためと考えられる。これにより、正極活物質と正極集電体との密着性が不十分になり、正極活物質層形成時に正極活物質層が正極集電体から剥離した部分が存在したためと考えられる。【０１０３】
比較例３及び４の電池は、ナノオーダー系鉄リン酸リチウムの体積平均粒径が小さすぎるか又は大きすぎるため、正極合剤スラリーにおけるナノオーダー系鉄リン酸リチウムの分散性が低下し、外表面のみにＣＯＯＨ−ＰＶＤＦが存在する正極活物質層が得られたと考えられる。これにより、高温サイクル寿命の顕著に低下したと考えられる。
【産業上の利用可能性】
【０１０４】
本発明の非水電解質二次電池は、従来の非水電解質二次電池と同様の用途に使用でき、特に、電子機器、電気機器、工作機器、輸送機器、電力貯蔵機器等の主電源又は補助電源として有用である。電子機器には、パーソナルコンピュータ、携帯電話、モバイル機器、携帯情報端末、携帯用ゲーム機器等がある。電気機器には、掃除機、ビデオカメラ等がある。工作機器には、電動工具、ロボット等がある。輸送機器には、電気自動車、ハイブリッド電気自動車、プラグインハイブリッド電気自動車、燃料電池自動車等がある。電力貯蔵機器には、無停電電源等がある。
【図１】
2011001666.tif 000004
【手続補正書】
【提出日】平成23年1月26日(2011.1.26)
【手続補正１】
【補正対象書類名】明細書
【補正対象項目名】全文
【補正方法】変更
【補正の内容】
【発明の詳細な説明】
【技術分野】
【０００１】
本発明は、非水電解質二次電池用正極及びその製造方法並びに非水電解質二次電池に関する。さらに詳しくは、本発明は、正極活物質としてオリビン型リン酸リチウムを用いる非水電解質二次電池用正極の改良に関する。
【背景技術】
【０００２】
非水電解質二次電池は、高容量及び高エネルギー密度を有し、小型化及び軽量化が容易なことから、電子機器の電源として広く使用されている。また、非水電解質二次電池を電気自動車等の輸送機器の電源として用いる研究が盛んに行われ、一部実用化されつつある。代表的な非水電解質二次電池は、コバルト酸リチウムを含有する正極、黒鉛を含有する負極及びポリオレフィン製多孔質膜（セパレータ）を備える。
【０００３】
正極活物質として従来から用いられるコバルト酸リチウムは、コバルトが希少金属であるため、安定供給に難があり、コストも高い。また、コバルト酸リチウムは、コバルトの反応性が高いため、電池内部での過充電や短絡に伴う発熱をさらに助長する可能性がある。
【０００４】
コバルト酸リチウムに代わる正極活物質として、オリビン型リン酸リチウムが注目されている。オリビン型リン酸リチウムは、その原料になる金属のうちリチウム以外は地球上に豊富に存在するものが多いため、安定供給が比較的容易であり、コストも安い。また、オリビン型リン酸リチウムは、含有する金属の反応性がコバルトよりも低いため、電池内部での発熱を助長する可能性がコバルト酸リチウムよりも低い。したがって、オリビン型リン酸リチウムを含む非水電解質二次電池は、コバルト酸リチウムを含む非水電解質二次電池よりも安全性がさらに高いと考えられている。代表的なオリビン型リン酸リチウムとして、例えば、鉄リン酸リチウム等が挙げられる。
【０００５】
オリビン型リン酸リチウムを含む非水電解質二次電池には、充放電回数が増加すると、サイクル特性、出力特性等の電池性能が低下し易くなるという課題がある。また、この非水電解質二次電池を大量生産すると、電池性能にばらつきが生じ易い。
【０００６】
特許文献１は、鉄リン酸リチウムと、質量平均分子量３７０００〜１００００００のポリフッ化ビニリデンと、を含む正極を開示している。特許文献２は、オリビン型リン酸リチウムと、フッ化ビニリデン−テトラフルオロエチレン−ヘキサフルオロプロピレン共重合体と、を含む正極を開示している。特許文献３は、平均粒子径が５００ｎｍ以下である鉄リン酸リチウムを含む正極を開示している。
【０００７】
しかしながら、特許文献１〜３に開示の正極を用いた場合にも、充放電回数の増加による電池性能の大幅な低下及び大量生産時の電池性能のばらつきは十分に解消されない。
【０００８】
また、特許文献４は、正極活物質及びフッ素樹脂を含む正極合剤スラリーを集電体に塗布し、得られた塗膜を乾燥させる際に、乾燥中の塗膜表面のフッ素濃度に応じて乾燥温度を選択することにより、乾燥後の塗膜表面のフッ素濃度を、正極合剤スラリー中のフッ素濃度の１．０〜１．５倍に制御している。特許文献５は、フッ素原子を含み、粒子表面から内部に向けてフッ素原子濃度が減少するマンガン酸リチウムを、正極活物質として用いることを開示する。
【０００９】
特許文献４及び５は、いずれも、オリビン型リン酸リチウム以外の正極活物質を用いている。
【先行技術文献】
【特許文献】
【００１０】
【特許文献１】特開２００５−３０２３００号公報
【特許文献２】特開２００６−０３２１４４号公報
【特許文献３】特開２００９−０２９６７０号公報
【特許文献４】特開２００３−２４９２１２号公報
【特許文献５】特開２０００−１４９９２５号公報
【発明の概要】
【発明が解決しようとする課題】
【００１１】
オリビン型リン酸リチウムとフッ素樹脂とを含む、従来の正極活物質層は、正極集電体との密着性が低い。特に、乾燥後の正極活物質層を圧延する際に、正極活物質層が正極集電体から剥離する場合がある。このため、大量生産すると電池性能がばらつくものと推測される。さらに、圧延により発生した剥離部分は、充放電回数が増加するのに伴い、周囲に拡がる。このため、正極集電体の集電性能が低下し、電池性能が大きく低下するものと推測される。特に、特許文献３のように、ナノオーダーの粒子径を有するオリビン型リン酸リチウムを用いると、正極活物質層と正極集電体との密着性が更に低下することが判明した。
【００１２】
これに対し、本発明者は、ナノオーダーの粒子径を有するオリビン型リン酸リチウム（以下「ナノオーダー系オリビン型リン酸リチウム」とすることがある）と架橋性官能基を有するフッ素樹脂（以下「架橋基含有フッ素樹脂」とすることがある）との併用について検討した。しかしながら、このような正極活物質層を備える正極を用いた場合でも、高温下での充放電により、正極活物質層と正極集電体との密着性が低下することが判明した。
【００１３】
本発明者は、ナノオーダー系オリビン型リン酸リチウムと架橋基含有フッ素樹脂とを含む正極活物質層に、前記のような不都合が生じる原因を研究した。その結果、この正極活物質層における、正極集電体と正極活物質層との界面から正極活物質層の外表面に向けて１０μｍまでの範囲のフッ素原子濃度が０．２質量％以下であることを見出した。このことから、この正極活物質層では、正極集電体との界面付近に架橋基含有フッ素樹脂がほとんど存在しないことを見出した。この知見に基づいて、本発明者は次のように考察した。
【００１４】
ナノオーダー系オリビン型リン酸リチウムのような微細な無機粒子は、他の無機粒子との密着性及び集電体との密着性が弱い。しかし、正極合剤スラリーを正極集電体表面に塗布し、得られた塗膜を乾燥及び圧延するという操作が実施されるので、常温下では正極集電体と正極活物質層とは見掛け上密着している。これに対し、高温下では、正極活物質層と正極集電体との界面付近に架橋基含有フッ素樹脂がほとんど存在しない上、正極活物質層が軟化するので、正極活物質層と正極集電体との密着を保つことができなくなる。その結果、正極活物質層が正極集電体から剥離し易くなり、電池性能が大きく低下するものと推測される。
【００１５】
本発明の目的は、ナノオーダーの粒子径を有するオリビン型リン酸リチウムを含む非水電解質二次電池用正極及びその製造方法、ならびに、この非水電解質二次電池用正極を含み、充放電回数が増加しても、優れた電池性能を有する非水電解質二次電池を提供することである。
【課題を解決するための手段】
【００１６】
本発明者は、前述の知見に基づいてさらに研究を重ねた。その結果、ナノオーダー系オリビン型リン酸リチウムと架橋基含有フッ素樹脂とを含む正極活物質層を形成する際に、正極合剤スラリーの調製方法を制御することを着想した。そして、架橋基含有フッ素樹脂を含む有機溶媒に、ナノオーダー系オリビン型リン酸リチウムの所定量を数回に分けて混合することにより得られる正極合剤スラリーを用いた場合には、フッ素原子濃度は正極活物質層外表面から正極活物質層と正極集電体との界面に向けて減少しているものの、正極集電体との界面から外表面に向けて１０μｍの範囲に、正極集電体と正極活物質層との密着性を保持するのに十分な量の架橋基含有フッ素樹脂が存在している正極活物質層を形成できることを見出し、本発明を完成するに至った。
【００１７】
本発明の非水電解質二次電池用正極は、正極集電体と、正極集電体の表面に支持され、正極活物質としてのオリビン型リン酸リチウム、結着剤及び導電剤を含有する正極活物質層と、を備え、オリビン型リン酸リチウムが、体積平均粒径２ｎｍ〜３００ｎｍの微粒子であり、結着剤が架橋性官能基を有するフッ素樹脂を含み、正極活物質層のフッ素原子濃度が、正極活物質層の外表面から正極活物質層と正極集電体との界面に向けて減少し、前記界面から前記外表面に向けて１０μｍまでの範囲に架橋性官能基を有するフッ素樹脂が存在していることを特徴とする。
【００１８】
本発明の非水電解質二次電池用正極の製造方法は、オリビン型リン酸リチウムを正極活物質として含む非水電解質二次電池用正極の製造方法であって、架橋性官能基を有するフッ素樹脂を含む有機溶媒に、体積平均粒径２ｎｍ〜３００ｎｍのオリビン型リン酸リチウムの所定量を複数回に分けて混合し、更に導電剤を混合して正極合剤スラリーを調製する工程と、前記工程で得られた正極合剤スラリーを正極集電体の表面に塗布し、得られた塗膜を乾燥及び圧延して正極活物質層を形成する工程と、を備えることを特徴とする。
【００１９】
本発明の非水電解質二次電池は、リチウムイオンを吸蔵及び放出可能な正極と、リチウムイオンを吸蔵及び放出可能な負極と、正極と負極との間に介在するように配置されるセパレータと、リチウムイオン伝導性を有する非水電解質と、を備え、正極が、上記の非水電解質二次電池用正極であることを特徴とする。
【発明の効果】
【００２０】
本発明の非水電解質二次電池は、サイクル特性等の電池性能に優れ、充放電回数の増加及び高温での充放電による電池性能の低下が非常に少ない。さらに、本発明の非水電解質二次電池を大量生産しても、電池性能のばらつきが少ない。
【００２１】
本発明の新規な特徴を添付の請求の範囲に記述するが、本発明は、構成および内容の両方に関し、本願の他の目的および特徴と併せ、図面を照合した以下の詳細な説明によりさらによく理解されるであろう。
【図面の簡単な説明】
【００２２】
【図１】本発明の第１実施形態である非水電解質二次電池の構成を模式的に示す斜視図である。
【発明を実施するための形態】
【００２３】
本発明の非水電解質二次電池は、正極活物質層と正極集電体とを含む正極と、負極活物質層と負極集電体とを含む負極と、正極と負極との間に介在するように配置されるセパレータと、リチウムイオン伝導性非水電解質と、を備え、正極に特徴を有している。本発明の非水電解質二次電池では、正極以外は従来の非水電解質二次電池と同様の構成を採ることができる。
【００２４】
本発明の正極は、正極活物質層が次の（１）及び（２）の特徴を有している。
（１）正極活物質層は、体積平均粒径が２ｎｍ〜３００ｎｍであるオリビン型リン酸リチウムと架橋基含有フッ素樹脂とを含有する。なお、正極活物質として、オリビン型リン酸リチウムを用いることにより、得られる非水電解質二次電池の安全性が高まる。
【００２５】
（２）正極活物質層は、フッ素原子濃度が、正極活物質層の厚さ方向において、正極活物質層の外表面から正極活物質層と正極集電体との界面（以下特に断らない限り単に「界面」とすることがある）に向けて減少し、前記界面から前記外表面に向けて１０μｍまでの範囲に、架橋基含有フッ素樹脂が存在している。フッ素原子濃度は、架橋基含有フッ素樹脂の存在割合にほぼ対応している。正極活物質層の外表面は、セパレータを介して、負極活物質層に対向している。
【００２６】
本発明の正極の正極活物質層では、その外表面から界面に向けてフッ素原子濃度が減少している。しかし、界面から外表面に向けて１０μｍまでの範囲に架橋基含有フッ素樹脂が存在しているので、界面付近のフッ素原子濃度は「０」にはならない。すなわち、架橋基含有フッ素樹脂が、正極活物質層の外表面のみに存在せず、界面付近にも存在する。
【００２７】
これにより、ナノオーダー系オリビン型リン酸リチウムを含むにも関わらず、正極活物質層と正極集電体との密着性が顕著に向上する。その結果、充放電回数の増加及び高温下での充放電の実施による電池性能の低下が抑制される。また、大量生産時に電池性能のばらつきが抑制され、ほぼ同等の電池性能を有する非水電解質二次電池を効率良く製造できる。
【００２８】
本発明の正極活物質層を形成するためには、正極合剤スラリーの調製方法を制御する必要がある。一般的な従来技術では、結着剤を含む有機溶媒に、正極活物質と導電剤との混合物を一度に添加して混合することにより、正極合剤スラリーを調製している。正極活物質としてナノオーダー系オリビン型リン酸リチウムを用い、結着剤として架橋基含有フッ素樹脂を用いる場合に、正極合剤スラリーを従来技術のようにして調製すると、架橋基含有フッ素樹脂が外表面のみに存在し、界面付近には存在しない正極活物質層が形成される。
【００２９】
これに対し、本発明では、架橋基含有フッ素樹脂を含む有機溶媒に、ナノオーダー系オリビン型リン酸リチウムを複数回に分けて混合して正極合剤スラリーを調製する。この正極合剤スラリーを用いることにより、フッ素原子濃度がその外表面から界面に向けて減少しているものの、架橋基含有フッ素樹脂が外表面のみに存在せず、界面付近にも存在する正極活物質層を形成できる。
【００３０】
この正極合剤スラリーを用いることにより、前記特徴を有する正極活物質層を形成できる理由は、現状では十分明らかではないが、ナノオーダー系オリビン型リン酸リチウムの正極合剤スラリー内での分散性が向上すると共に、架橋基含有フッ素樹脂の架橋性官能基とナノオーダー系オリビン型リン酸リチウムとの間に、相互的な引力が作用するためであると推測される。
【００３１】
架橋基含有フッ素樹脂は、正極合剤スラリーに含有される溶媒の対流により、スラリー塗膜の外表面に集まる傾向がある。架橋基含有フッ素樹脂がスラリー塗膜の外表面に集まろうとする力は、ナノオーダー系オリビン型リン酸リチウムと架橋基含有フッ素樹脂の架橋性官能基との間に作用する相互的な引力よりも強い。しかし、ナノオーダー系オリビン型リン酸リチウムがスラリー中で均一に分散していることから、一部の架橋基含有フッ素樹脂がその周囲に存在する多数のナノオーダー系オリビン型リン酸リチウムとの間に相互的な引力を持つことにより、架橋基含有フッ素樹脂のスラリー塗膜外表面への移動が抑制される。このため、前記特徴を有する正極活物質層が形成されると推測される。
【００３２】
以下に、本発明の特徴について、さらに詳しく説明する。
図１は、本発明の第１実施形態である非水電解質二次電池１の構成を模式的に示す斜視図である。図１では、非水電解質二次電池１の要部の構成を示すために、一部を切り欠いて示している。
【００３３】
非水電解質二次電池１は、正極と負極との間にセパレータを介在させてこれらを捲回し、更に扁平形状に成形した扁平状電極群１０と、長手方向の一端に開口を有し、扁平状電極群１０や非水電解質（不図示）等をその内部に収容する角型電池ケース１１と、角型電池ケース１１を封口すると共に正極端子として機能する封口板１４と、封口板１４により支持される負極端子１５と、正極集電体と封口板１４とを接続する正極リード１２と、負極集電体と負極端子１５とを接続する負極リード１３と、封口板１４と負極端子１５とを絶縁するガスケット１６と、封口板１４に形成された注液孔を、非水電解質の角型電池ケース１１内への注液後に塞ぐ封栓１７と、を備えている。
【００３４】
扁平状電極群１０は、正極と負極との間にセパレータを介在させ、これらを捲回して得られる捲回型電極群を、プレス成形等により、扁平形状に成形することにより作製できる。正極、負極及びセパレータはいずれも帯状である。なお、扁平状電極群１０は、正極と負極との間にセパレータを介在させた帯状の積層物を、矩形の板に捲き重ねることによっても作製できる。
【００３５】
正極は、正極集電体と正極活物質層とを含む。
正極集電体は帯状集電体である。正極集電体としては、例えば、ステンレス鋼、アルミニウム、アルミニウム合金、チタン等の金属材料からなる金属箔及び多孔質金属シートを使用できる。多孔質金属シートには、織布、不織布、パンチングシート等がある。正極集電体の厚さは、好ましくは１〜５００μｍ、さらに好ましくは５〜２０μｍである。
【００３６】
正極活物質層は、本実施形態では、正極集電体の厚さ方向の両方の表面に形成されているが、それに限定されず、一方の表面のみに形成されてもよい。
正極活物質層は、ナノオーダー系オリビン型リン酸リチウム（正極活物質）、架橋基含有フッ素樹脂（結着剤）及び導電剤を含んでいる。正極活物質層は、その外表面から界面に向けてフッ素原子濃度が減少しており、界面から外表面に向けて１０μｍまでの範囲に架橋基含有フッ素樹脂が存在している。正極活物質層のフッ素原子濃度は、Ｘ線マイクロアナライザー（ＸＭＡ）を用いる正極活物質層の厚さ方向の断面の元素マッピングにより測定される。
【００３７】
正極活物質層のフッ素原子濃度は、正極活物質層の厚さ方向において、正極活物質層の外表面から界面に向けて連続的に又は段階的に減少していることが好ましい。連続的な減少とは、フッ素原子濃度が一定の勾配で減少していることである。段階的な減少とは、正極活物質層がその厚さ方向においてフッ素原子濃度の異なる複数の薄層に分かれ、界面に近付くほど前記薄層のフッ素原子濃度が減少していることである。以下において、連続的な減少及び段階的な減少を、「規則的な減少」と総称することがある。
【００３８】
フッ素原子濃度の規則的な減少により、架橋基含有フッ素樹脂の正極合剤スラリー塗膜内での分散性が更に高まり、正極活物質層と正極集電体との密着性が一層向上する。また、高出力時には、正極活物質層内で電圧が局所的に不均一になり易いが、この電圧の不均一性が解消されるといった利点がある。
【００３９】
正極活物質層のフッ素原子濃度を連続的に減少させるには、例えば、正極集電体表面に塗布された正極合剤スラリーの塗膜を乾燥させる際に、乾燥温度を所定の勾配で上昇させる方法等がある。また、正極活物質層のフッ素原子濃度を段階的に減少させるには、例えば、正極集電体表面に塗布された正極合剤スラリーの塗膜を乾燥させる際に、乾燥温度を一定時間毎に段階的に上昇させる方法等がある。
【００４０】
また、正極活物質層の厚さ方向において、正極活物質層の外表面から１０μｍまでの範囲の正極活物質層（以下「表層」とする）におけるフッ素原子濃度が、表層全量の３質量％〜９質量％であることが好ましい。即ち、表層の架橋基含有フッ素樹脂の含有割合が、フッ素原子濃度として、３質量％〜９質量％であることが好ましい。表層のフッ素原子濃度が低すぎると、表層での正極活物質を結着する力が弱まり、正極活物質が正極活物質層から離脱し、電池容量及び電池性能が低下するおそれがある。表層のフッ素原子濃度が高すぎると、相対的に界面側のフッ素原子濃度が減少する。このことは、界面側において架橋基含有フッ素樹脂の量が減少することを意味している。これにより、正極活物質層と正極集電体との密着性が低下するおそれがある。
【００４１】
また、正極活物質層の厚さ方向において、界面から１０μｍまでの範囲の正極活物質層（以下「界面層」とする）におけるフッ素原子濃度が、界面層全量の０．５質量％〜３質量％であることが好ましい。即ち、界面層の架橋基含有フッ素樹脂の含有割合が、フッ素原子濃度として、０．５質量％〜３質量％であることが好ましい。界面層のフッ素原子濃度が低すぎると、界面層における架橋基含有フッ素樹脂の量が減少し、正極活物質層と正極集電体との密着性が低下するおそれがある。界面層のフッ素原子濃度が高すぎると、相対的に表層における架橋基含有フッ素樹脂の量が減少するおそれがある。その結果、表層での結着力が弱まり、正極活物質が正極活物質層から離脱し、電池容量及び電池性能が低下するおそれがある。
【００４２】
正極活物質として使用するナノオーダー系オリビン型リン酸リチウムは、体積平均粒径が２ｎｍ〜３００ｎｍ、好ましくは１０ｎｍ〜２００ｎｍである。体積平均粒径が２ｎｍ未満であるか又は３００ｎｍを超えた場合は、正極合剤スラリー中でのナノオーダー系オリビン型リン酸リチウムの分散性が低下することにより、架橋基含有フッ素樹脂が外表面のみに存在する正極活物質層が得られ易くなるおそれがある。
【００４３】
体積平均粒径は、次のようにして測定される。分散媒（商品名：ＩＳＯＴＯＮ−ＩＩ、ベックマン・コールター社製）５０ｍｌに、試料２０ｍｇ及びアルキルエーテル硫酸エステルナトリウム１ｍｌを加え、超音波分散器（商品名：ＵＨ−５０、ＳＴＭ社製）により超音波周波数２０ｋＨｚで３分間分散処理して測定用試料を調製する。この測定用試料について、粒度分布測定装置（商品名：Ｍｕｌｔｉｓｉｚｅｒ２、ベックマン・コールター社製）を用い、アパーチャ径：１００μｍ、測定粒子数：５００００カウントの条件下に測定を行い、試料粒子の体積粒度分布から体積平均粒径を算出する。
【００４４】
ナノオーダー系オリビン型リン酸リチウムの具体例としては、式：ＬｉＸＰＯ４（式中、ＸはＣｒ、Ｃｕ、Ｎｉ、Ｍｎ、Ｆｅ、Ｚｎ及びＡｌよりなる群から選ばれる少なくとも１種である。）で表され、体積平均粒径が２ｎｍ〜３００ｎｍであるオリビン型リン酸リチウム、式：Ｌｉ２ＸＰＯ４Ｆ（式中Ｘは前記に同じ。）で表され、体積平均粒径が２ｎｍ〜３００ｎｍであるオリビン型リン酸リチウム等が挙げられる。前記各式において、符号Ｘで示される元素の中では、Ｎｉ、Ｍｎ及びＦｅが好ましく、Ｆｅが特に好ましい。
【００４５】
符号ＸがＦｅである鉄リン酸リチウムは、例えば、安定供給性及び安全性の面で特に優れている。鉄リン酸リチウムは、リン酸鉄リチウム、リチウムリン酸鉄等と呼ばれることもある。鉄リン酸リチウムは、鉄の一部が異種金属Ａで置換されていても良い。異種金属Ａは鉄及びリチウム以外の金属であり、例えば、Ｍｎ、Ｃｒ、Ｃｕ、Ｎｉ、Ｚｎ、Ａｌ等が挙げられる。異種金属Ａの置換割合は特に制限はないが、鉄と異種金属Ａとの合計量における異種金属Ａの割合が１モル％〜５０モル％であることが好ましい。
【００４６】
ナノオーダー系オリビン型リン酸リチウムは１種を単独で又は２種以上を組み合わせて使用できる。また、本発明の好ましい特性を損なわない範囲で、ナノオーダー系オリビン型リン酸リチウム以外の公知の正極活物質を併用してもよい。
【００４７】
結着剤として用いられる架橋基含有フッ素樹脂において、フッ素樹脂としては、ポリテトラフルオロエチレン、エチレン−テトラフルオロエチレン共重合体、テトラフルオロエチレン−ヘキサフルオロプロピレン共重合体、テトラフルオロエチレン−フッ化ビニリデン共重合体、ヘキサフルオロプロピレン−フッ化ビニリデン共重合体、ポリフッ化ビニリデン等が挙げられる。
【００４８】
これらの中でも、正極集電体と正極活物質層との密着性の持続性等を考慮すると、テトラフルオロエチレン−フッ化ビニリデン共重合体、ヘキサフルオロプロピレン−フッ化ビニリデン共重合体、ポリフッ化ビニリデン等が好ましく、ポリフッ化ビニリデンが特に好ましい。フッ素樹脂の分子量は特に限定されないが、好ましくは質量平均分子量として２０万〜１５０万である。
【００４９】
架橋基含有フッ素樹脂において、架橋性官能基としては、フッ素樹脂に含まれる水素原子やフッ素原子に置換可能な架橋性官能基を使用でき、例えば、カルボキシル基、水酸基、カルボニル基、酸無水物基、アミノ基、シアノ基、シラノール基等が挙げられる。これらの中でも、高電圧領域での安定性等を考慮すると、カルボキシル基、水酸基、シラノール基等が好ましく、カルボキシル基が特に好ましい。架橋基含有フッ素樹脂には、１種又は２種以上の架橋性官能基が置換している。
【００５０】
フッ素樹脂に置換する架橋性官能基の量（置換量）は特に限定されないが、好ましくはフッ素樹脂１ｇ当たり０．１ｍｍｏｌ〜１００ｍｍｏｌ、さらに好ましくはフッ素樹脂１ｇ当たり０．５ｍｍｏｌ〜１０ｍｍｏｌである。架橋性官能基の量が少なすぎると、正極集電体と正極活物質層との密着性が不十分になるおそれがある。一方、架橋性官能基の量が多すぎると、正極活物質層中に多くの架橋部分が生成し、正極活物質層のリチウムイオン伝導性が低下するおそれがある。
【００５１】
架橋基含有フッ素樹脂は、例えば、架橋性官能基を有するフッ素樹脂モノマーと、架橋性官能基を有さないフッ素樹脂モノマーとを共重合させることにより合成できる。フッ素樹脂モノマーとしては、テトラフルオロエチレン、ヘキサフルオロプロピレン、フッ化ビニリデン等が挙げられる。また、本発明では市販の架橋基含有フッ素樹脂を使用でき、例えば、ＫＦポリマー９２１０（商品名、（株）クレハ製）等が挙げられる。
【００５２】
架橋基含有フッ素樹脂は、１種を単独で又は２種以上を組み合わせて使用できる。更に、本発明の好ましい特性を損なわない範囲で、架橋基含有フッ素樹脂と、従来から用いられている活物質層用結着剤と、を併用できる。
【００５３】
導電剤としては、例えば、天然黒鉛、人造黒鉛のグラファイト類、アセチレンブラック、ケッチェンブラック、チャンネルブラック、ファーネスブラック、ランプブラック、サーマルブラック等のカーボンブラック類等の炭素材料等が挙げられる。導電剤は１種を単独で又は２種以上を組み合わせて使用できる。
【００５４】
本発明の正極は、例えば、正極合剤スラリーを調製する工程と、正極活物質層を形成して正極を得る工程、とを備える製造方法により作製できる。正極合剤スラリーを調製する工程では、具体的には、架橋基含有フッ素樹脂を溶解又は分散させた有機溶媒（以下「フッ素樹脂液」とする）に、ナノオーダー系オリビン型リン酸リチウムを複数回に分けて混合し、更に導電剤を混合し、正極合剤スラリーを調製する。導電剤の混合時期は特に限定されず、ナノオーダー系オリビン型リン酸リチウムの混合前、複数回の混合の間（例えば、１回目の混合と２回目の混合との間）又は混合後のいずれでもよい。また、導電剤も複数回に分けて混合してもよい。
【００５５】
ナノオーダー系オリビン型リン酸リチウムを混合する回数は、好ましくは２回〜５回、さらに好ましくは３回〜５回である。混合回数が１回では、所望の特徴を有する正極活物質層を形成できない。また、５回を超える回数でも所望の特徴を有する正極活物質層を形成できるが、混合に要する時間が長くなり、工業的に不利である。
ナノオーダー系オリビン型リン酸リチウム及び導電剤を混合する際の、フッ素樹脂液の液温は、好ましくは２０℃〜６０℃程度である。
【００５６】
ナノオーダー系オリビン型リン酸リチウムを複数回に分けて混合する場合、１回毎の混合量は特に限定されず、全混合量を等分してもよく、また、１回目の混合量を多くし、２回目以降の混合量を徐々に減らしてもよい。例えば、３回に分けて混合する例を挙げると、１回目に全混合量の３０質量％〜５０質量％を混合し、２回目は１回目よりも混合量を減らすと共に、混合量を全混合量の２０質量％〜４０質量％の範囲から選択し、３回目は２回目よりも混合量を減らすと共に、混合量を全混合量の５質量％〜２５質量％の範囲から選択すればよい。
【００５７】
架橋基含有フッ素樹脂を溶解又は分散させる有機溶媒としては、例えば、Ｎ−メチル−２−ピロリドン、テトラヒドロフラン、ジメチルホルムアミド等を使用できる。
【００５８】
本工程で得られる正極合剤スラリーは、固形分として、ナノオーダー系オリビン型リン酸リチウム、架橋基含有フッ素樹脂及び導電剤を含む。正極合剤スラリーにおける、これらの固形分の合計量を全固形分量とする。正極合剤スラリーにおけるナノオーダー系オリビン型リン酸リチウムの含有割合は、好ましくは全固形分量の８０質量％〜９７質量％である。架橋基含有フッ素樹脂の含有割合は、好ましくは全固形分量の２質量％〜１０質量％である。導電剤の含有割合は、全固形分量からナノオーダー系オリビン型リン酸リチウムの含有割合及び架橋基含有フッ素樹脂の含有割合を差し引いた残部である。
【００５９】
正極合剤スラリーの固形分組成を前記範囲から選択し、かつナノオーダー系オリビン型リン酸リチウムを複数回に分けて添加することが好ましい。これにより、前記したフッ素原子濃度の減少傾向を有し、正極活物質層と正極集電体との密着性を保つのに十分な量の架橋基含有フッ素樹脂が界面付近にも存在する正極活物質層を確実に形成できる。
【００６０】
次の工程では、前記工程で得られた正極合剤スラリーを用い、正極集電体表面に正極活物質層を形成し、本発明の正極を作製する。具体的には、正極合剤スラリーを正極集電体の厚さ方向の一方又は両方の表面に塗布し、得られた正極合剤スラリーの塗膜を乾燥させ、圧延する。
【００６１】
正極合剤スラリーの正極集電体への塗布は、例えば、ディップコート、ローラコート、グラビアコート等の公知の塗布方法により実施できる。正極集電体表面に塗布された正極合剤スラリーの塗膜の乾燥は、好ましくは、６０℃〜１１０℃の温度下に行われ、１分〜１０分で終了する。乾燥温度が低すぎると、架橋基含有フッ素樹脂が外表面のみに存在する正極活物質層が得られるおそれがある。また、乾燥に長時間を要し、工業的にも不利である。乾燥温度が高すぎると、ナノオーダー系オリビン型リン酸リチウム等の変質が起こるおそれがある。また、乾燥時間は１０分を超えてもよいが、生産効率、ナノオーダー系オリビン型リン酸リチウム等の変質等を考慮すると、１０分までとするのがよい。
【００６２】
前記乾燥温度の範囲及び前記乾燥時間の範囲の中で、所定の温度上昇勾配又は段階的な温度上昇を設定することにより、フッ素原子濃度が連続的又は段階的に変化する正極活物質層を形成できる。
【００６３】
負極は、負極集電体と負極活物質層とを含む。
負極集電体は、正極集電体と同様に、帯状集電体である。負極集電体としては、ステンレス鋼、ニッケル、銅、銅合金等の金属材料からなる金属箔及び多孔質金属シートを使用できる。多孔質金属シートには、織布、不織布、パンチングシート等がある。負極集電体の厚さは特に限定されないが、好ましくは１〜５００μｍ、さらに好ましくは５〜２０μｍである。
【００６４】
負極活物質層は、本実施形態では負極集電体の厚さ方向の両方の表面に形成されるが、それに限定されず、一方の表面に形成されてもよい。負極活物質層は負極活物質を含有し、必要に応じて結着剤、導電剤、増粘剤等を含有する。
【００６５】
負極活物質としては、例えば、炭素材料、合金系活物質、リチウム合金等を使用できる。炭素材料としては、天然黒鉛、人造黒鉛、コークス、黒鉛化途上炭素、炭素繊維、球状炭素、非晶質炭素等が挙げられる。合金系活物質は、リチウムと合金化することによりリチウムイオンを吸蔵し、負極電位下でリチウムイオンを可逆的に吸蔵及び放出する物質である。合金系活物質としては、珪素系活物質、錫系活物質等が挙げられる。珪素系活物質の具体例としては、珪素、珪素酸化物、珪素窒化物、珪素合金、珪素化合物等が挙げられる。錫系活物質としては、錫、錫酸化物、錫合金、錫化合物等が挙げられる。負極活物質は１種を単独で又は２種以上を組み合わせて使用できる。
【００６６】
結着剤としては、樹脂材料、ゴム材料等を使用できる。樹脂材料としては、ポリエチレン、ポリプロピレン、ポリ酢酸ビニル、ポリメチルメタクリレート、ニトロセルロース、フッ素樹脂等が挙げられる。これらの中でも、フッ素樹脂が好ましい。フッ素樹脂の具体例としては、ポリテトラフルオロエチレン、ポリフッ化ビニリデン、テトラフルオロエチレン−ヘキサフルオロプロピレン共重合体、フッ化ビニリデン−ヘキサフルオロプロピレン共重合体等が挙げられる。これらは、架橋性官能基を有していないフッ素樹脂である。ゴム材料としては、スチレン−ブタジエンゴム粒子、アクリロニトリルゴム粒子等が挙げられる。結着剤は１種を単独で使用でき又は２種以上を組み合わせて使用できる。増粘剤としては、カルボキシメチルセルロース等が挙げられる。
【００６７】
負極活物質層は、例えば、負極合剤スラリーを負極集電体表面に塗布し、得られた塗膜を乾燥及び圧延することにより形成できる。負極合剤スラリーは、例えば、負極活物質と、結着剤、導電剤、増粘剤等の任意成分と、溶媒とを混合することにより調製できる。溶媒としては、例えば、Ｎ−メチル−２−ピロリドン、テトラヒドロフラン、ジメチルホルムアミド等の有機溶媒や水を使用できる。また、合金系活物質からなる負極活物質層は、例えば、真空蒸着等の気相法によっても形成できる。負極活物質層の厚さは特に限定されないが、好ましくは１０μｍ〜２００μｍである。
【００６８】
セパレータは、正極と負極との間に介在するように配置され、正極と負極とを絶縁し、リチウムイオン透過性を有する。セパレータとしては、内部に細孔を有する多孔質シート、樹脂繊維の不織布、織布等を使用できる。多孔質シート及び樹脂繊維は樹脂材料からなる。樹脂材料としては、例えば、ポリエチレン、ポリプロピレン等のポリオレフィン、ポリアミド、ポリアミドイミド等が挙げられる。これらの中でも多孔質シートが好ましい。多孔質シートの細孔径は、好ましくは０．０５μｍ〜０．１５μｍである。多孔質シートの厚さは、好ましくは５μｍ〜４０μｍである。
【００６９】
扁平状電極群１０には、非水電解質が含浸される。本実施形態の非水電解質は、リチウム塩と非水溶媒とを含み、更に添加剤を含んでもよい。
リチウム塩としては、例えば、ＬｉＣｌＯ４、ＬｉＢＦ４、ＬｉＰＦ６、ＬｉＡｌＣｌ４、ＬｉＳｂＦ６、ＬｉＳＣＮ、ＬｉＣＦ３ＳＯ３、ＬｉＣＦ３ＣＯ２、ＬｉＡｓＦ６、ＬｉＢ１０Ｃｌ１０、低級脂肪族カルボン酸リチウム、ＬｉＣｌ、ＬｉＢｒ、ＬｉＩ、クロロボランリチウム、ホウ酸塩類、イミド塩類等が挙げられる。リチウム塩の濃度は特に限定されないが、非水溶媒１リットルに対して０．５モル〜２モルであることが好ましい。
【００７０】
非水溶媒としては、プロピレンカーボネート、エチレンカーボネート等の環状炭酸エステル類、ジエチルカーボネート、エチルメチルカーボネート、ジメチルカーボネート等の鎖状炭酸エステル類、γ−ブチロラクトン、γ−バレロラクトン等の環状カルボン酸エステル類等が挙げられる。非水溶媒は１種を単独で使用でき又は２種以上を組み合わせて使用できる。
【００７１】
添加剤としては、ビニレンカーボネート化合物（以下「ＶＣ化合物」とする）、ベンゼン化合物等を使用できる。ＶＣ化合物としては、ビニレンカーボネート、ビニルエチレンカーボネート、ジビニルエチレンカーボネート等が挙げられる。ベンゼン化合物としては、シクロヘキシルベンゼン、ビフェニル、ジフェニルエーテル等が挙げられる。
【００７２】
本実施形態では、角型の形状を有する非水電解質二次電池１について説明している。しかしながら、本発明の非水電解質二次電池は、角型電池に限定されない。本発明の非水電解質二次電池は、捲回型電極群を含む円筒型電池、捲回型電極群、扁平状電極群又は積層型電極群を含むラミネートパック型電池、積層型電極群を含むコイン型電池等、種々の形態の電池に形成できる。
【実施例】
【００７３】
以下に実施例及び比較例を挙げ、本発明を具体的に説明する。
（実施例１）
（１）正極の作製
カルボキシル基を有するポリフッ化ビニリデン（商品名：ＫＦポリマー９２１０、（株）クレハ製、以下「ＣＯＯＨ−ＰＶＤＦ」とする）１０質量部をＮ−メチル−２−ピロリドン１００質量部に溶解させて、フッ素樹脂液を調製した。
【００７４】
双腕型練合機にて、上記で得られたフッ素樹脂液に、鉄リン酸リチウム（ＬｉＦｅＰＯ４、正極活物質、体積平均粒径１００ｎｍ）１００質量部を４回に分けて添加して混合した。このとき、鉄リン酸リチウムの１回目の添加量を３０質量部、２回目の添加量を３０質量部、３回目の添加量を２０質量部及び４回目の添加量を２０質量部とした。１回の添加毎に十分に混合した。その後、アセチレンブラック（導電剤）２質量部を添加して混合した。こうして正極合剤スラリーを調製した。
【００７５】
この正極合剤スラリーを厚さ１５μｍの帯状アルミニウム箔（正極集電体、３５ｍｍ×４００ｍｍ）の両面に塗布した。帯状アルミニウム箔表面の正極合剤スラリーの塗膜を、８０℃で１０分間乾燥し、正極活物質層を形成した。引き続き、正極活物質層を圧延し、正極を作製した。両面の正極活物質層と正極集電体との合計厚さは１５０μｍであった。その後、正極を所定の寸法に裁断して、帯状の正極板を得た。
正極の裁断片の断面を走査型電子顕微鏡で観察したところ、アルミニウム箔と正極活物質層との間には、正極活物質層の剥離した部分は認められなかった。
【００７６】
上記で得られた正極活物質層の断面について、Ｘ線マイクロアナライザー（以下「ＸＭＡ」とする、商品名：ＥＰＭＡ−１６１０、（株）島津製作所製）によりフッ素原子濃度をライン分析した。その結果、正極活物質層の断面全域にフッ素原子が存在し、フッ素原子濃度は正極活物質層の外表面から界面に向けて減少し、界面から１０μｍの範囲の界面層にフッ素原子が存在することが確認された。このことから、実施例１では、ＣＯＯＨ−ＰＶＤＦは正極活物質層の外表面だけでなく、界面層にも存在していることが明らかである。
【００７７】
また、界面層におけるフッ素原子濃度は１質量％であり、正極活物質層の外表面から１０μｍまでの範囲の表層におけるフッ素原子濃度は７質量％であった。フッ素原子濃度は、濃度が異なる複数の標準試料によって求めた検量線を基に決定した。
【００７８】
（２）負極の作製
鱗片状の人造黒鉛を粉砕及び分級して、体積平均粒径を２０μｍに調整し、負極活物質とした。負極活物質１００質量部と、スチレンブタジエンゴム（結着剤）１質量部と、カルボキシメチルセルロースの１質量％水溶液１００質量部とを双腕型練合機で混合し、負極合剤スラリーを調製した。負極合剤スラリーを厚さ１０μｍの銅箔（負極集電体）の両面に塗布して乾燥させた後、圧延し、負極を作製した。両面の負極活物質層と負極集電体との合計厚さは１５５μｍであった。その後、負極を所定の寸法に裁断して、帯状の負極板を得た。
【００７９】
（３）非水電解質の調製
エチレンカーボネートとエチルメチルカーボネートとを体積比１：３で混合した混合溶媒９９質量部にビニレンカーボネート１質量部を添加して、混合溶液を得た。その後、濃度が１．０ｍｏｌ／ＬとなるようにＬｉＰＦ６を混合溶液に溶解して、非水電解質を調製した。
【００８０】
（４）電池の組立
上記で得られた正極板、負極板及び非水電解質を用い、次のようにして、非水電解質二次電池を作製した。
アルミニウム製正極リードの一端を正極集電体に接続した。ニッケル製負極リードの一端を負極集電体に接続した。正極板と負極板との間に厚さ１６μｍのポリエチレン製多孔質シート（セパレータ、商品名：ハイポア、旭化成（株）製）を介在させてこれらを捲回した。得られた捲回型電極群を２５℃環境下でプレスし、扁平状電極群（以下単に「電極群」とする）を作製した。プレス圧は０．５ＭＰａとした。
【００８１】
得られた電極群を鉄製角型電池ケースに挿入した。電極群の上部には、ポリプロピレン製枠体を装着した。この枠体は、電極群とステンレス鋼製封口板とを隔離するとともに、正極リード又は負極リードと角型電池ケースとの接触を防止する。正極リードの他端を封口板の下面に接続した。負極リードの他端を負極端子に接続した。負極端子は樹脂製ガスケットを介して封口板に装着した。封口板を角型電池ケースの開口に配置して溶接した。封口板の注液孔から、所定量の非水電解質を角型電池ケース内に注液した。その後、注液口を封栓で塞ぐことにより、非水電解質二次電池を作製した。
【００８２】
（実施例２）
体積平均粒径３ｎｍの鉄リン酸リチウムを用いる以外は、実施例１と同様にして、非水電解質二次電池を作製した。なお、得られた正極活物質層の断面を実施例１と同様にして分析した結果、正極活物質層の断面全域にフッ素原子が存在し、界面層にフッ素原子が存在し、フッ素原子濃度が正極活物質層の外表面から界面に向けて減少していることが確認された。また、界面層におけるフッ素原子濃度は０．５質量％であり、表層におけるフッ素原子濃度は９質量％であった。
【００８３】
（実施例３）
体積平均粒径３００ｎｍの鉄リン酸リチウムを用いる以外は、実施例１と同様にして、非水電解質二次電池を作製した。なお、得られた正極活物質層の断面を実施例１と同様にして分析した結果、正極活物質層の断面全域にフッ素原子が存在し、界面層にフッ素原子が存在し、フッ素原子濃度が正極活物質層の外表面から界面に向けて減少していることが確認された。また、界面層におけるフッ素原子濃度は３質量％であり、表層におけるフッ素原子濃度は５質量％であった。
【００８４】
（実施例４）
帯状アルミニウム箔表面の正極合剤スラリーの塗膜を、乾燥開始温度６０℃、温度上昇勾配５℃／分で２０分間乾燥する以外は、実施例１と同様にして、非水電解質二次電池を作製した。なお、得られた正極活物質層の断面を実施例１と同様にして分析した結果、正極活物質層の断面全域にフッ素原子が存在し、界面層にフッ素原子が存在し、フッ素原子濃度が正極活物質層の外表面から界面に向けて連続的に減少していることが確認された。また、界面層におけるフッ素原子濃度は３質量％であり、表層におけるフッ素原子濃度は６質量％であった。
【００８５】
（実施例５）
帯状アルミニウム箔表面の正極合剤スラリーの塗膜を、乾燥開始温度６０℃とし、乾燥温度を２分毎に２℃上昇させて２０分間乾燥する以外は、実施例１と同様にして、非水電解質二次電池を作製した。なお、得られた正極活物質層の断面を実施例１と同様にして分析した結果、正極活物質層の断面全域にフッ素原子が存在し、界面層にフッ素原子が存在し、フッ素原子濃度が正極活物質層の外表面から界面に向けて段階的に減少していることが確認された。また、界面層におけるフッ素原子濃度は２質量％であり、表層におけるフッ素原子濃度は６質量％であった。
【００８６】
（実施例６）
カルボキシル基の含有割合が１ｍｍｏｌ／ｇであるポリフッ化ビニリデンを用いる以外は、実施例１と同様にして、非水電解質二次電池を作製した。なお、得られた正極活物質層の断面を実施例１と同様にして分析した結果、正極活物質層の断面全域にフッ素原子が存在し、界面層にフッ素原子が存在し、フッ素原子濃度が正極活物質層の外表面から界面に向けて減少していることが確認された。また、界面層におけるフッ素原子濃度は０．６質量％であり、表層におけるフッ素原子濃度は８．５質量％であった。
【００８７】
（実施例７）
カルボキシル基の含有割合が９０ｍｍｏｌ／ｇであるポリフッ化ビニリデンを用いる以外は、実施例１と同様にして、非水電解質二次電池を作製した。なお、得られた正極活物質層の断面を実施例１と同様にして分析した結果、正極活物質層の断面全域にフッ素原子が存在し、界面層にフッ素原子が存在し、フッ素原子濃度が正極活物質層の外表面から界面に向けて減少していることが確認された。また、界面層におけるフッ素原子濃度は３質量％であり、表層におけるフッ素原子濃度は５質量％であった。
【００８８】
（実施例８）
カルボキシル基の含有割合が１２０ｍｍｏｌ／ｇであるポリフッ化ビニリデンを用いる以外は、実施例１と同様にして、非水電解質二次電池を作製した。なお、得られた正極活物質層の断面を実施例１と同様にして分析した結果、正極活物質層の断面全域にフッ素原子が存在し、界面層にフッ素原子が存在し、フッ素原子濃度が正極活物質層の外表面から界面に向けて減少していることが確認された。また、界面層におけるフッ素原子濃度は０．５質量％であり、表層におけるフッ素原子濃度は９質量％であった。
【００８９】
（比較例１）
鉄リン酸リチウム（ＬｉＦｅＰＯ４、正極活物質、体積平均粒径１００ｎｍ）とアセチレンブラックとを混合し、この混合物を１回でフッ素樹脂液に添加及び混合して正極合剤スラリーを調製する以外は、実施例１と同様にして、非水電解質二次電池を作製した。
正極の裁断片の断面を走査型電子顕微鏡で観察したところ、アルミニウム箔と正極活物質層との間には、正極活物質層の剥離した部分は認められなかった。
【００９０】
上記で得られた正極活物質層の断面を、実施例１と同様にして分析した結果、正極活物質層の外表面でフッ素原子濃度が非常に高く、界面にはフッ素原子がほとんど存在しないことが確認された。このことから、比較例１の正極活物質層では、ＣＯＯＨ−ＰＶＤＦは正極活物質層表面のみに存在し、正極活物質層界面にはほとんど存在しないことが明らかである。
【００９１】
（比較例２）
ＣＯＯＨ−ＰＶＤＦに代えて、カルボキシル基を有しないポリフッ化ビニリデンを使用する以外は、実施例１と同様にして、非水電解質二次電池を作製した。
正極の裁断片の断面を走査型電子顕微鏡で観察したところ、アルミニウム箔と正極活物質層との間には、正極活物質層の剥離した部分が認められた。
【００９２】
（比較例３）
体積平均粒径０．５ｎｍの鉄リン酸リチウムを用いる以外は、実施例１と同様にして、非水電解質二次電池を作製した。なお、得られた正極活物質層の断面を、実施例１と同様にして分析した結果、正極活物質層の外表面におけるフッ素原子濃度が非常に高く、界面にはフッ素原子がほとんど存在しないことが確認された。界面層のフッ素原子濃度は、０．２質量％であった。
【００９３】
（比較例４）
体積平均粒径３５０ｎｍの鉄リン酸リチウムを用いる以外は、実施例１と同様にして、非水電解質二次電池を作製した。なお、得られた正極活物質層の断面を、実施例１と同様にして分析した結果、正極活物質層の外表面におけるフッ素原子濃度が非常に高く、界面にはフッ素原子がほとんど存在しないことが確認された。界面層のフッ素原子濃度は、０．３質量％であった。
【００９４】
実施例１〜８及び比較例１〜４で得られた非水電解質二次電池を、下記の評価に供した。結果を表１に示す。
【００９５】
［電池容量評価］
各電池について、以下の条件で充放電を３回繰返し、３回目の放電容量を求め、電池容量とした。
定電流充電：電流２００ｍＡ、終止電圧４．２Ｖ。
定電圧充電：電圧４．２Ｖ、終止電流２０ｍＡ、休止時間２０分。
定電流放電：電流２００ｍＡ、終止電圧２．５Ｖ、休止時間２０分。
【００９６】
［サイクル寿命評価］
各電池について、２０℃において、以下の条件で充放電を繰り返し、サイクル寿命を求めた。サイクル寿命は、電池の放電容量が、１サイクル目の放電容量の半分になったところのサイクル数とした。
定電流充電：電流５００ｍＡ、終止電圧４．２Ｖ。
定電圧充電：電圧４．２Ｖ、終止電流１００ｍＡ。
定電流放電：電流５００ｍＡ、終止電圧３Ｖ。
【００９７】
［高温サイクル寿命評価］
評価時の温度を２０℃から４５℃に変更する以外は、前記サイクル寿命評価と同様にして、評価を行い、高温サイクル寿命を求めた。高温サイクル寿命は、電池の放電容量が、１サイクル目の放電容量の半分になったところのサイクル数とした。
【００９８】
【表１】
2011001666.tif 000005
【００９９】
表１から、実施例１〜８の電池は、常温（２０℃）及び高温（４５℃）で充放電を繰り返しても放電容量の低下が少なく、電池性能を長期にわたって高水準で保持できることが明らかである。これは、正極集電体と正極活物質層との密着性が良好であり、高温でもその密着性が保持されたためであると考えられる。
【０１００】
なお、実施例８の電池は、高温サイクル寿命が実施例１〜７の電池よりも低い値を示した。これは、カルボキシル基の含有割合が１２０ｍｍｏｌ／ｇと相対的に多いＣＯＯＨ−ＰＶＤＦを用いることにより、正極活物質層内で架橋部分が増加し、正極活物質層のリチウムイオン伝導性が低下したためと考えられる。
【０１０１】
比較例１の電池は、サイクル寿命評価では実施例１の電池とほぼ同等であるが、高温サイクル寿命特性評価では実施例１の電池よりも著しく劣っていた。これは、高温下で充放電サイクルを繰り返すと、正極集電体と正極活物質層との間に剥離が発生し易くなったためと考えられる。
【０１０２】
比較例２の電池は、サイクル寿命評価及び高温サイクル寿命評価の両方において、実施例１の電池よりも著しく劣っていた。これは、ナノオーダー系鉄リン酸リチウムと、カルボキシル基を有しないＰＶＤＦとを併用したためと考えられる。これにより、正極活物質と正極集電体との密着性が不十分になり、正極活物質層形成時に正極活物質層が正極集電体から剥離した部分が存在したためと考えられる。
【０１０３】
比較例３及び４の電池は、ナノオーダー系鉄リン酸リチウムの体積平均粒径が小さすぎるか又は大きすぎるため、正極合剤スラリーにおけるナノオーダー系鉄リン酸リチウムの分散性が低下し、外表面のみにＣＯＯＨ−ＰＶＤＦが存在する正極活物質層が得られたと考えられる。これにより、高温サイクル寿命の顕著に低下したと考えられる。
【産業上の利用可能性】
【０１０４】
本発明の非水電解質二次電池は、従来の非水電解質二次電池と同様の用途に使用でき、特に、電子機器、電気機器、工作機器、輸送機器、電力貯蔵機器等の主電源又は補助電源として有用である。電子機器には、パーソナルコンピュータ、携帯電話、モバイル機器、携帯情報端末、携帯用ゲーム機器等がある。電気機器には、掃除機、ビデオカメラ等がある。工作機器には、電動工具、ロボット等がある。輸送機器には、電気自動車、ハイブリッド電気自動車、プラグインハイブリッド電気自動車、燃料電池自動車等がある。電力貯蔵機器には、無停電電源等がある。
【手続補正２】
【補正対象書類名】特許請求の範囲
【補正対象項目名】全文
【補正方法】変更
【補正の内容】
【特許請求の範囲】
【請求項１】
正極集電体と、前記正極集電体の表面に支持され、正極活物質としてのオリビン型リン酸リチウム、結着剤及び導電剤を含有する正極活物質層と、を備える非水電解質二次電池用正極であって、
前記オリビン型リン酸リチウムが、体積平均粒径２ｎｍ〜３００ｎｍの微粒子であり、
前記結着剤が架橋性官能基を有するフッ素樹脂を含み、
前記正極活物質層のフッ素原子濃度が、前記正極活物質層の外表面から前記正極活物質層と前記正極集電体との界面に向けて減少し、前記界面から前記外表面に向けて１０μｍまでの範囲に前記架橋性官能基を有するフッ素樹脂が存在している非水電解質二次電池用正極。
【請求項２】
前記正極活物質層の前記フッ素原子濃度が、前記正極活物質層の外表面から前記正極集電体と前記正極活物質層との界面に向けて連続的に又は段階的に減少している請求項１に記載の非水電解質二次電池用正極。
【請求項３】
前記正極活物質層の外表面から前記正極集電体と前記正極活物質層との界面に向けて１０μｍまでの範囲の前記正極活物質層のフッ素原子濃度が３質量％〜９質量％である請求項１に記載の非水電解質二次電池用正極。
【請求項４】
前記正極集電体と前記正極活物質層との界面から前記正極活物質層の外表面に向けて１０μｍまでの範囲の前記正極活物質層のフッ素原子濃度が０．５質量％〜３質量％である請求項１に記載の非水電解質二次電池用正極。
【請求項５】
前記オリビン型リン酸リチウムが鉄リン酸リチウムである請求項１に記載の非水電解質二次電池用正極。
【請求項６】
前記架橋性官能基の含有割合が、前記架橋性官能基を有する前記フッ素樹脂１ｇ当たり０．１ｍｍｏｌ〜１００ｍｍｏｌである請求項１に記載の非水電解質二次電池用正極。
【請求項７】
前記架橋性官能基を有する前記フッ素樹脂において、前記架橋性官能基がカルボキシル基であり、且つ、前記フッ素樹脂が、ポリテトラフルオロエチレン、エチレン−テトラフルオロエチレン共重合体、テトラフルオロエチレン−ヘキサフルオロプロピレン共重合体、テトラフルオロエチレン−フッ化ビニリデン共重合体、ヘキサフルオロプロピレン−フッ化ビニリデン共重合体及びポリフッ化ビニリデンよりなる群から選ばれる少なくとも１種のフッ素樹脂である請求項１に記載の非水電解質二次電池用正極。
【請求項８】
オリビン型リン酸リチウムを正極活物質として含む非水電解質二次電池用正極の製造方法であって、
架橋性官能基を有するフッ素樹脂を溶解又は分散させた有機溶媒に、体積平均粒径２ｎｍ〜３００ｎｍであるオリビン型リン酸リチウムの所定量を複数回に分けて混合し、更に導電剤を混合して正極合剤スラリーを調製する工程と、
前記正極合剤スラリーを正極集電体の表面に塗布し、得られた塗膜を乾燥及び圧延して正極活物質層を形成する工程と、を備える非水電解質二次電池用正極の製造方法。
【請求項９】
前記正極合剤スラリーを調製する前記工程では、前記有機溶媒に、前記オリビン型リン酸リチウムの所定量を２回〜５回に分けて混合する請求項８に記載の非水電解質二次電池用正極の製造方法。
【請求項１０】
前記正極合剤スラリーにおける、前記オリビン型リン酸リチウムの含有割合が、前記オリビン型リン酸リチウムと前記フッ素樹脂と前記導電剤との合計量の８０質量％〜９７質量％であり、前記フッ素樹脂の含有割合が前記合計量の２質量％〜１０質量％であり、残部が前記導電剤である請求項８に記載の非水電解質二次電池用正極の製造方法。
【請求項１１】
前記正極活物質層を形成する前記工程では、前記塗膜を、６０〜１１０℃の温度下に１〜１０分乾燥する請求項８に記載の非水電解質二次電池用正極の製造方法。
【請求項１２】
リチウムイオンを吸蔵及び放出可能な正極と、リチウムイオンを吸蔵及び放出可能な負極と、前記正極と前記負極との間に介在するように配置されるセパレータと、リチウムイオン伝導性を有する非水電解質と、を備え、
前記正極は、請求項１に記載の非水電解質二次電池用正極である非水電解質二次電池。
【手続補正３】
【補正対象書類名】図面
【補正対象項目名】全図
【補正方法】変更
【補正の内容】
【図１】
2011001666.tif 000006
【国際調査報告】
2011001666.tif 000007
2011001666.tif 000008